(57)【特許請求の範囲】
【請求項１】
顔料としてＣ．Ｉ．ピグメントブルー１５：６を含有し、かつバインダ樹脂及び／又はその単量体と、分散剤とを含有するカラーフィルター用組成物において、更に、中心金属の無いフタロシアニン系化合物及び中心金属がＣ．Ｉ．ピグメントブルー１５：６と異なるフタロシアニン系化合物よりなる群から選ばれる１種又は２種以上のフタロシアニン系化合物を含有するカラーフィルター用組成物であって、中心金属の無いフタロシアニン系化合物及び中心金属がＣ．Ｉ．ピグメントブルー１５：６と異なるフタロシアニン系化合物よりなる群から選ばれる１種又は２種以上のフタロシアニン系化合物の配合量が、前記Ｃ．Ｉ．ピグメントブルー１５：６との合計１００重量部に対して０．１〜３０重量部であることを特徴とするカラーフィルター用組成物。
【請求項２】
中心金属がＣ．Ｉ．ピグメントブルー１５：６と異なるフタロシアニン系化合物の中心金属が、２価金属、１置換された３価金属、２置換された４価金属、オキシ金属、ランタニド類金属、３価金属、及び１置換された４価金属よりなる群から選ばれるものであることを特徴とする請求項１に記載のカラーフィルター用組成物。
【請求項３】
中心金属の無いフタロシアニン系化合物及び中心金属がＣ．Ｉ．ピグメントブルー１５：６と異なるフタロシアニン系化合物が、下記一般式（１）で表されるフタロシアニン系顔料であることを特徴とする請求項１又は２に記載のカラーフィルター用組成物。
【化１】
0004592239.tif 000026
（式中、Ｘ1〜Ｘ16は水素原子を含む任意の置換基を表し、Ｍは２Ｈ、２価金属、１置換された３価金属、２置換された４価金属、オキシ金属又はランタニド類金属を示す。）
【請求項４】
一般式（１）中のＭが、Ｍｇ、Ｚｎ、Ｓｎ又はＳｎ−Ｚ２（Ｚは任意の置換基を表す。）であることを特徴とする請求項３に記載のカラーフィルター用組成物。
【請求項５】
中心金属の無いフタロシアニン系化合物及び中心金属がＣ．Ｉ．ピグメントブルー１５：６と異なるフタロシアニン系化合物が、下記一般式（２）で表されるフタロシアニン系顔料であることを特徴とする請求項１又は２に記載のカラーフィルター用組成物。
【化２】
0004592239.tif 000027
（式中、Ｘ1〜Ｘ32は水素原子を含む任意の置換基を示し、Ｍは３価金属又は１置換された４価金属を示す。）
【請求項６】
一般式（１）中のＸ1〜Ｘ16で表される置換基が各々独立に、下記の群から選ばれるものであることを特徴とする請求項３又は４に記載のカラーフィルター用組成物。
水素原子、ハロゲン原子、水酸基、ニトロ基、アミノ基、アルキルアミノ基、シアノ基、アルキル基、アルコキシ基、アルキルチオ基、アリール基、アリールオキシ基、アリールチオ基、アラルキル基、アルケニル基、アルケニルオキシ基、アルキルカルボニル基、アルコキシカルボニル基、アルキルカルボニルオキシ基、アルキルアミノカルボニル基、アルコキシアルキル基、フルオロアルキル基、フルオロアルコキシ基、フルオロアルキルチオ基、カルボキシル基、ホルミル基、スルホン酸基、アルキルスルホニル基、アルキルアミノスルホニル基、アルキルアミノスルホン酸塩基、クロロスルホン基、カルバミド基、スルホンアミド基、脂肪族複素環基、及び芳香族複素環基
【請求項７】
一般式（１）中のＸ1〜Ｘ16で表される置換基が各々独立に、水素原子、ハロゲン原子、アルキル基、アルコキシ基及びニトロ基よりなる群から選ばれるものであることを特徴とする請求項６に記載のカラーフィルター用組成物。
【請求項８】
一般式（２）中のＸ1〜Ｘ32で表される置換基が各々独立に、下記の群から選ばれるものであることを特徴とする請求項５に記載のカラーフィルター用組成物。
水素原子、ハロゲン原子、水酸基、ニトロ基、アミノ基、アルキルアミノ基、シアノ基、アルキル基、アルコキシ基、アルキルチオ基、アリール基、アリールオキシ基、アリールチオ基、アラルキル基、アルケニル基、アルケニルオキシ基、アルキルカルボニル基、アルコキシカルボニル基、アルキルカルボニルオキシ基、アルキルアミノカルボニル基、アルコキシアルキル基、フルオロアルキル基、フルオロアルコキシ基、フルオロアルキルチオ基、カルボキシル基、ホルミル基、スルホン酸基、アルキルスルホニル基、アルキルアミノスルホニル基、アルキルアミノスルホン酸塩基、クロロスルホン基、カルバミド基、スルホンアミド基、脂肪族複素環基、及び芳香族複素環基
【請求項９】
一般式（２）中のＸ1〜Ｘ32で表される置換基が各々独立に、水素原子、ハロゲン原子、アルキル基、アルコキシ基及びニトロ基よりなる群から選ばれるものであることを特徴とする請求項８に記載のカラーフィルター用組成物。
【請求項１０】
カラーフィルター用組成物が単量体を含み、該単量体が、分子中にエチレン性二重結合基を少なくとも１つ有する、付加重合可能な化合物であることを特徴とする請求項１ないし９のいずれか１項に記載のカラーフィルター用組成物。
【請求項１１】
更に、光重合開始系を含むことを特徴とする請求項１０に記載のカラーフィルター用組成物。
【請求項１２】
カラーフィルター用組成物がバインダ樹脂を含み、該バインダ樹脂が、カルボキシル基或いはフェノール性水酸基を有することを特徴とする請求項１ないし１１のいずれか１項に記載のカラーフィルター用組成物。
【請求項１３】
カラーフィルター用組成物がバインダ樹脂を含み、該バインダ樹脂が、アクリル系樹脂であることを特徴とする請求項１ないし１２のいずれか１項に記載のカラーフィルター用組成物。
【請求項１４】
カラーフィルター用組成物がバインダ樹脂を含み、該バインダ樹脂が、側鎖にエチレン性二重結合基を有することを特徴とする請求項１ないし１３のいずれか１項に記載のカラーフィルター用組成物。
【請求項１５】
請求項１ないし１４のいずれか１項に記載のカラーフィルター用組成物を用いて形成された画像を有することを特徴とするカラーフィルター。
【発明の詳細な説明】
【０００１】
【発明の属する技術分野】
本発明は、液晶表示装置又は固体撮像素子等に用いられるカラーフィルターと、カラーフィルターの製造に好適なカラーフィルター用組成物に関する。
【０００２】
【従来の技術】
液晶表示装置又は固体撮像素子等に用いられるカラーフィルターは、染色法、印刷法、電着法、顔料分散法などにより、ガラス等の透明基板上に赤、緑、青等の微細な画素を形成したものである。これら従来法によるカラーフィルターでは、以下のような特徴と問題点を有する。
【０００３】
染色法によるカラーフィルターは、例えばゼラチンやポリビニルアルコール等に感光剤として重クロム酸塩を混合した感光性樹脂により画像を形成した後、染色して製造される。染色法は色再現性の点で優れるが、多色を同一基板上に形成するためには防染工程が必要であり、工程が複雑になるという問題点がある。また、染料を使用しているため得られるカラーフィルターの耐光性に劣る。更に重クロム酸塩の使用は公害防止の観点から望ましくない。
【０００４】
印刷法によるカラーフィルターは、スクリーン印刷又はフレキソ印刷等の方法で熱硬化又は光硬化インキをガラス等の透明基板上に転写して製造される。この方法では、画像形成や染色が不要であるので工程が簡易である反面、高精細な画像を得難く、インキの平滑性にも問題がある。
【０００５】
電着法によるカラーフィルターでは、顔料又は染料を含んだ浴に電極を設けたガラス等の透明基板を浸し、電気泳動により画素を形成させる。この方法は得られるカラーフィルターの平坦性には優れるが、予め透明基板に電極を形成しておくことが必要であるため、複雑なパターンを有するカラーフィルターの形成が困難であるという問題がある。
【０００６】
これに対して、近年の液晶表示装置又は固体撮像素子用カラーフィルターの製造法としては、生産性が高く微細加工性に優れる点から、顔料等を分散した感光性樹脂による製造方法、いわゆる顔料分散法が主流となっている。この方法では、例えば、感光性樹脂に顔料等を分散したカラーフィルター用組成物を、ガラス等の透明基板上に塗布して塗膜を形成し、これにフォトマスクを介してエネルギー線照射による露光を行い、未露光部を現像処理により除去し、パターンを形成することによりカラーフィルターを製造する。
【０００７】
ところで、カラー液晶表示装置としては、装置背面に光源（バックライト）を設け、その透過光により表示する透過型カラー液晶表示装置が一般的であり、カラーフィルターとしては赤（Ｒ）、緑（Ｇ）及び青（Ｂ）の三原色を用いる加法混色タイプが用いられる。近年、カラー液晶表示装置の用途が広がり、従来のノートパソコン等の用途以外に、テレビや巨大モニター等への用途展開が急速に進んでいる。これらの用途においてはカラーフィルターへの更なる要求として、より光の透過性に優れ、かつ色が薄まることなく、はっきりとした濃い色を再現するという相反する二つの事柄、つまりカラーフィルターの高明度化と高色純度化が求められている。
【０００８】
このうち、高明度化のためには、ＣＩＥ（国際照明委員会：Ｃｏｍｍｉｓｓｉｏｎ  Ｉｎｔｅｒｎａｔｉｏｎａｌｅ  ｄｅ  Ｉ’Ｅｃｌａｉｒａｇｅ）で制定されているＸＹＺ（Ｙｘｙ）表色系のＹ値ができるだけ大きいことが求められる。
【０００９】
例えば、緑色画像の場合、カラーフィルターの緑色画像のＹ値を大きくするために、顔料分散法によるカラーフィルターの製造に際しては、顔料の粒径の適正化や配合する黄色顔料の改善が行われているが、未だ十分な性能を得られていない。
【００１０】
また、Ｙ値を大きくするためには、顔料を分散した感光性樹脂組成物中での顔料の分散安定性を向上させ、顔料の再凝集を防ぐことが必要である。このために、カラーフィルター用組成物に配合する各種分散剤及び顔料誘導体等の分散助剤の最適化が検討されている。
【００１１】
従来、緑色顔料としては、主にＣ．Ｉ．（カラーインデックスナンバー）ピグメントグリーン７、３６等のハロゲン化銅フタロシアニン系顔料が用いられており、緑色顔料用の分散助剤としては銅フタロシアニンのスルホン化物、スルホンアミド化物等の顔料誘導体が一般的に使用されているが、カラー液晶表示装置等の用途の急速な拡大に伴い、より一層のＹ値の向上が求められており、緑色顔料についても、分散安定性のより一層の向上が望まれているのが現状である。
【００１２】
また、青色画像の場合においても、分散剤の添加により顔料を均一分散させて、高明度化・高色純度化を実現する方法が検討されているが、従来において、青色画素の再現性については、十分に満足し得る結果が得られておらず、解決すべき課題が残されていた。
【００１３】
即ち、カラー液晶表示装置で使用されるバックライトの種類にもよるが、高明度化・高色純度化を達成するためには、例えば、青色顔料の波長４６０ｎｍでの吸光度と波長６１０ｎｍでの吸光度の比を小さくすること、更に好ましくは波長４５０ｎｍでの吸光度と波長５４０ｎｍでの吸光度の比を小さくすることが必要である。これを実現すべく、顔料分散法によるカラーフィルターの製造に際して、青色顔料の粒径の適正化や、カラーフィルター組成物に用いるバインダ樹脂、添加剤等による改善が行われているが、未だ充分な性能が得られていない。更には、一般の塗料や、一般のカラーフィルター用組成物におけるＲ、Ｇで行われているような顔料や顔料誘導体の併用を行った場合には、併用する顔料又は顔料誘導体の吸収ピークが長波長にかたよってしまうか、或いはバックライトの青色輝線の波長での透過率が下がるという理由から、赤みを帯びるなど、色調が悪くなったり、また明度が落ちて鮮やかな青色が再現できないことが問題とされてきた。
【００１４】
これら、緑色や青色の画像の高明度化・高色純度化を達成するため、ピグメントグリーン３６、ピグメントグリーン７、ピグメントブルー１５：６といった、カラーフィルターの画素の色の主たる要因となる銅フタロシアニン系顔料に加え、更に、通常、分散助剤という名の下に、中心金属として銅を含有する別のフタロシアニン系化合物（銅フタロシアニン系化合物）を使用することが行われている。しかしながら、従来用いられてきた銅フタロシアニン系化合物は、いずれもフタロシアニン骨格中にスルホン酸基、スルホンアミド基のような置換基を有している。これらの置換基は、通常、銅フタロシアニンを生成後、当該置換基を導入する反応を行うことによって製造されるので、製造工程が煩雑であり、その結果、カラーフィルター用組成物のコストを押し上げる要因となる。また、上記置換基を有する銅フタロシアニン系化合物は熱等によって分解する危険性を有しており、この点も懸念される。
【００１５】
【発明が解決しようとする課題】
本発明は上記従来の問題点を解決するものであり、その目的は、カラーフィルター用組成物において、従来の置換基を有する銅フタロシアニン系化合物に代わる、通常分散助剤の名の下に使用される添加剤を見出し、高明度のカラーフィルター用組成物と、このカラーフィルター用組成物を用いたカラーフィルターを提供することにある。
【００１６】
本発明の別の目的は、緑色顔料の分散安定性に優れ、Ｙ値が高く、高光透過率で高明度カラーフィルターを得ることができるカラーフィルター用組成物と、このカラーフィルター用組成物を用いたカラーフィルターを提供することにある。
【００１７】
本発明の他の目的は、青色顔料の波長４６０ｎｍと６１０ｎｍでの吸光度比、更には波長４５０ｎｍと５４０ｎｍでの吸光度比を小さくすることができ、高明度・高色純度のカラーフィルターを得ることができるカラーフィルター用組成物と、このカラーフィルター用組成物を用いたカラーフィルターを提供することにある。
【００１８】
【課題を解決するための手段】
本発明者らは、上記目的は、中心金属の無いフタロシアニン系化合物及び／又は中心金属として銅以外の金属を有するフタロシアニン系化合物を使用することによって達成されること、及びこれらのフタロシアニン系化合物は、Ｃ．Ｉ．ピグメントグリーン３６，７やピグメントブルー１５：６といった、従来、緑色や青色で使用されてきた銅フタロシアニン系化合物のみならず、他の顔料においても効果を発揮することを見出し、本発明を完成した。
【００２７】
請求項１のカラーフィルター用組成物は、顔料としてＣ．Ｉ．ピグメントブルー１５：６を含有し、かつバインダ樹脂及び／又はその単量体と、分散剤とを含有するカラーフィルター用組成物において、更に、中心金属の無いフタロシアニン系化合物及び中心金属がＣ．Ｉ．ピグメントブルー１５：６と異なるフタロシアニン系化合物（以下「第２のフタロシアニン系化合物Ｂ」と称す場合がある。）よりなる群から選ばれる１種又は２種以上のフタロシアニン系化合物を含有するカラーフィルター用組成物であって、中心金属の無いフタロシアニン系化合物及び中心金属がＣ．Ｉ．ピグメントブルー１５：６と異なるフタロシアニン系化合物よりなる群から選ばれる１種又は２種以上のフタロシアニン系化合物の配合量が、前記Ｃ．Ｉ．ピグメントブルー１５：６との合計１００重量部に対して０．１〜３０重量部であることを特徴とする。
【００２８】
請求項１のカラーフィルター用組成物において、第２のフタロシアニン系化合物Ｂが中心金属を有するものである場合、中心金属は２価金属、１置換された３価金属、２置換された４価金属、オキシ金属、ランタニド類金属、３価金属、及び１置換された４価金属からなる群より選ばれるものが好ましい（請求項２）。
【００２９】
第２のフタロシアニン系化合物Ｂとしては、下記一般式（１）又は（２）で表されるフタロシアニン系顔料が挙げられる（請求項３，５）。
【００３０】
【化３】
0004592239.tif 000002
【００３１】
（式中、Ｘ1〜Ｘ16は水素原子を含む任意の置換基を表し、Ｍは２Ｈ、２価金属、１置換された３価金属、２置換された４価金属、オキシ金属又はランタニド類金属、好ましくは、Ｍｇ、Ｚｎ、Ｓｎ又はＳｎ−Ｚ２（Ｚは任意の置換基を表す。）が挙げられる（請求項４）。）
【００３２】
【化４】
0004592239.tif 000003
【００３３】
（式中、Ｘ1〜Ｘ32は水素原子を含む任意の置換基を示し、Ｍは３価金属又は１置換された４価金属を示す。）
【００３４】
なお、上記一般式（１）中において、Ｍが２Ｈとは、中心金属がない場合を示す。
【００３５】
一般式（１）中のＸ1〜Ｘ16又は一般式（２）中のＸ1〜Ｘ32で表される置換基としては、各々独立に下記の群から選ばれるものが好ましく（請求項６，８）、特に水素原子、ハロゲン原子、アルキル基、アルコキシ基及びニトロ基よりなる群から選ばれるものが好ましい（請求項７，９）。
【００３６】
水素原子、ハロゲン原子、水酸基、ニトロ基、アミノ基、アルキルアミノ基、シアノ基、アルキル基、アルコキシ基、アルキルチオ基、アリール基、アリールオキシ基、アリールチオ基、アラルキル基、アルケニル基、アルケニルオキシ基、アルキルカルボニル基、アルコキシカルボニル基、アルキルカルボニルオキシ基、アルキルアミノカルボニル基、アルコキシアルキル基、フルオロアルキル基、フルオロアルコキシ基、フルオロアルキルチオ基、カルボキシル基、ホルミル基、スルホン酸基、アルキルスルホニル基、アルキルアミノスルホニル基、アルキルアミノスルホン酸塩基、クロロスルホン基、カルバミド基、スルホンアミド基、脂肪族複素環基、及び芳香族複素環基
【００３７】
本発明のカラーフィルター用組成物が単量体を含む場合、この単量体は、分子中にエチレン性二重結合基を少なくとも１つ有する、付加重合可能な化合物であることが好ましく（請求項１０）、この場合において、更に、光重合開始系を含むことが好ましい（請求項１１）。
【００３８】
また、本発明のカラーフィルター用組成物がバインダ樹脂を含む場合において、このバインダ樹脂は、カルボキシル基或いはフェノール性水酸基を有すること（請求項１２）、或いはアクリル系樹脂であることが好ましく（請求項１３）、特に、側鎖にエチレン性二重結合基を有することが好ましい（請求項１４）。
【００３９】
本発明のカラーフィルターは、このような本発明のカラーフィルター用組成物を用いて形成された画像を有することを特徴とする（請求項１５）。
【００４０】
【発明の実施の形態】
以下に本発明のカラーフィルター用組成物及びカラーフィルターの実施の形態を詳細に説明する。
【００４１】
本発明のカラーフィルター用組成物は、顔料とバインダ樹脂及び／又は単量体とを含有し、更に中心金属の無いフタロシアニン系化合物及び銅以外の中心金属を有するフタロシアニン系化合物よりなる群から選ばれる１種又は２種以上のフタロシアニン系化合物を含有する。以下、当該中心金属の無いフタロシアニン系化合物及び銅以外の中心金属を有するフタロシアニン系化合物よりなる群から選ばれる１種又は２種以上のフタロシアニン系化合物を、カラーフィルターの画素の色の主たる要因となる顔料として使用されることがある銅フタロシアニン系顔料と区別するために便宜上「第２のフタロシアニン系化合物」と称することがある。かかる第２のフタロシアニン系化合物は、カラーフィルター用組成物内において、カラーフィルターの画素の色を主たる要因となる銅フタロシアニン系化合物顔料（以下、「第１のフタロシアニン系化合物」と称することがある）と併用することを必須とすることを意図している訳ではなく、あくまで便宜上の表現である。
【００４２】
このような第２のフタロシアニン系化合物は、所定の色を有するのが通常であり、その結果、一般的にはこれを顔料と表現することもできるが、本発明においては、これらを区別する。従って、本発明において「顔料」たるものは特にことわらない限り上記第２のフタロシアニン系化合物を含まない。
【００４３】
第２のフタロシアニン系化合物が中心金属を有するフタロシアニン系化合物である場合、その中心金属としては、Ｎｉ，Ｃｏ，Ｆｅ，Ｚｎ，Ｐｄ，Ｍｇ，Ｒｕ，Ｒｈ，Ｐｔ，Ｍｎ，Ｔｉ，Ｂｅ，Ｃａ，Ｂａ，Ｃｄ，Ｈｇ，Ｐｂ，Ｓｎ，Ａｇ，Ａｕ等の２価金属、Ａｌ，Ｉｎ，Ｇａ，Ｔｌ，Ｍｎ，Ｆｅ，Ｒｕ等の３価金属、Ｓｉ，Ｇｅ，Ｓｎ，Ｔｉ，Ｃｒ，Ｚｒ，Ｍｎ，Ｖ等の４価金属等各種のものを挙げることができる。これらの中心金属は、オキシ金属の形態であったり、１以上の置換基Ｚを有する形態であってもよい。第２のフタロシアニン系化合物の中心金属としては、好ましくは例えば、Ｎｉ，Ｃｏ，Ｆｅ（２価），Ｚｎ，Ｐｄ，Ｍｇ，Ｍｎ，Ｓｎ，Ａｌ，Ｉｎ，Ｇａ，Ｆｅ（３価），Ｓｉ，Ｓｎ，Ｚｒ，Ｇｅ，Ｔｉ（２価），Ｖ，Ｔｉ（４価）、より好ましくはＭｇ，Ｔｉ，Ｚｒ，Ｖ，Ｍｎ，Ｆｅ，Ｃｏ，Ｎｉ，Ｐｄ，Ｚｎ，Ａｌ，Ｇａ，Ｉｎ，Ｓｉ，Ｇｅ，Ｓｎが挙げられる。中でも、特にＭｇ，Ｃｏ，Ｚｎ，Ｎｉ，Ｓｎ，Ｇａ，Ａｌ，Ｉｎ，Ｓｎ，Ｖがさらに好ましく、とりわけＭｇ，Ｚｎ，Ａｌ，Ｇａ，Ｉｎ，Ｓｉ，Ｇｅ，Ｓｎが好ましく、Ｍｇ，Ｚｎ，Ｓｎ，Ｇａ，Ａｌ，Ｉｎがさらに好ましく、Ｍｇ，Ｚｎ，Ｓｎが最も好ましい。これらの中心金属を複数有するものも使用可能である。これらの中心金属を有する第２のフタロシアニン系化合物は、従来の置換基を有する銅フタロシアニンと同等の性能を発揮することができるだけでなく、それ以上の明度、色純度、分散性を発揮させることもできる。
【００４４】
具体的な中心金属の形態としては、Ｎｉ、Ｃｏ、Ｆｅ、Ｚｎ、Ｐｄ、Ｍｇ、Ｒｕ、Ｒｈ、Ｐｔ、Ｍｎ、Ｔｉ、Ｂｅ、Ｃａ、Ｂａ、Ｃｄ、Ｈｇ、Ｐｂ、Ｓｎ、Ａｇ、Ａｕ等の２価の金属Ｌ2；Ａｌ−Ｚ、Ｉｎ−Ｚ、Ｇａ−Ｚ、Ｔｌ−Ｚ、Ｍｎ−Ｚ、Ｆｅ−Ｚ、Ｒｕ−Ｚ等のＬ3−Ｚ（但し、Ｌ3は３価の金属、Ｚは任意の置換基を表す。）で表される１置換された３価の金属；Ｓｉ−Ｚ2、Ｇｅ−Ｚ2、Ｓｎ−Ｚ2、Ｔｉ−Ｚ2、Ｃｒ−Ｚ2、Ｚｒ−Ｚ2、Ｍｎ−Ｚ2等のＬ4−Ｚ2（但し、Ｌ4は４価の金属、ＺはＺは任意の置換基を表し、Ｌ4に置換する２個のＺは、互いに異なる置換基であっても良く、同一の置換基であっても良い。）で表される２置換された４価の金属；Ｖ＝Ｏ、Ｍｎ＝Ｏ、Ｔｉ＝Ｏ等のＬ4＝Ｏ（但し、Ｌ4は４価の金属を表す。）で表されるオキシ金属；又はランタニド類等が挙げられる。
【００４５】
好ましい中心金属の形態は、Ｎｉ、Ｃｏ、Ｆｅ、Ｚｎ、Ｐｄ、Ｍｇ、Ｍｎ、Ｓｎ、Ａｌ−Ｚ、Ｉｎ−Ｚ、Ｇａ−Ｚ、Ｆｅ−Ｚ、Ｓｉ−Ｚ2、Ｓｎ−Ｚ2、Ｚｒ−Ｚ2、Ｇｅ−Ｚ2、Ｔｉ−Ｚ2、Ｖ＝Ｏ、Ｔｉ＝Ｏである。また、中心金属がない（即ち２Ｈ）形態も同様に好ましい。中でも、Ｍｇ、Ｃｏ、Ｚｎ、Ｎｉ、Ｓｎ、Ｇａ−Ｚ、Ａｌ−Ｚ、Ｉｎ−Ｚ、Ｓｎ−Ｚ2、Ｖ＝Ｏの形態が好ましく、とりわけＭｇ、Ｚｎ、Ｓｎ、Ｇａ−Ｚ、Ａｌ−Ｚ、Ｉｎ−Ｚ、Ｓｎ−Ｚ2がさらに好ましい。
【００４６】
また、第２のフタロシアニン系化合物は、中心金属が酸素原子を介して他のフタロシアニン系化合物の中心金属と結合してなる２量体を形成していても良い。この場合、中心金属の具体的な態様としての３価の金属Ｌ3としては、Ａｌ、Ｉｎ、Ｇａ、Ｔｌ、Ｍｎ、Ｆｅ、Ｒｕ等が挙げられ、Ｌ4−Ｚ（但し、Ｌ4は４価の金属、Ｚは任意の置換基を表す。）で表される１置換された４価の金属としては、Ｓｉ−Ｚ、Ｇｅ−Ｚ、Ｓｎ−Ｚ、Ｔｉ−Ｚ、Ｃｒ−Ｚ、Ｚｒ−Ｚ、Ｍｎ−Ｚ等が挙げられる。
【００４７】
なお、Ｚは任意の置換基であるが、中でもハロゲン原子、水酸基、アルコキシ基又はアリールオキシ基が好ましい。ハロゲン原子としては、フッ素原子、塩素原子、臭素原子、ヨウ素原子等のいずれでもよいが、フッ素原子、塩素原子、臭素原子が好ましく、特に塩素原子、又は臭素原子が好ましい。アルコキシ基としては、メトキシ基、エトキシ基、ブトキシ基、ヘキシルオキシ基などの、アルキル鎖部分が直鎖、分岐、又は環状の、炭素数１〜８のアルコキシ基が好ましく、特に炭素数１〜４のアルコキシ基が好ましい。アリールオキシ基としては、フェノキシ基、ナフチルオキシ基、ピリジルオキシ基、キノリルオキシ基等の、アリール部分が５員環、６員環、５員環及び／又は６員環の２又は３縮合環のいずれかであるアリールオキシ基などが挙げられる。Ｚとしては、この中でも特にハロゲン原子、又は水酸基が好ましい。
【００４８】
第２のフタロシアニン系化合物は、そのフタロシアニン骨格の任意の位置に任意の置換基を有していても良く、フタロシアニン骨格に結合するものとして好ましいものは、水素原子、ハロゲン原子、水酸基、ニトロ基、アミノ基、アルキルアミノ基、シアノ基、アルキル基、アルコキシ基、アルキルチオ基、アリール基、アリールオキシ基、アリールチオ基、アラルキル基、アルケニル基、アルケニルオキシ基、アルキルカルボニル基、アルコキシカルボニル基、アルキルカルボニルオキシ基、アルキルアミノカルボニル基、アルコキシアルキル基、フルオロアルキル基、フルオロアルコキシ基、フルオロアルキルチオ基、カルボキシル基、ホルミル基、スルホン酸基、アルキルスルホニル基、アルキルアミノスルホニル基、アルキルアミノスルホン酸塩基、クロロスルホン基、カルバミド基、スルホンアミド基、脂肪族複素環基、及び芳香族複素環基等であり、特に好ましいのは水素原子、ハロゲン原子、ニトロ基、アルキル基、アルコキシ基、スルホン酸基である。
【００４９】
第２のフタロシアニン系化合物の置換基のうち、ハロゲン原子としては、フッ素原子、塩素原子、臭素原子、ヨウ素原子等のいずれでもよいが、フッ素原子、塩素原子、臭素原子が好ましく、特に塩素原子又は臭素原子が好ましい。
【００５０】
アルキルアミノ基としては、例えば、メチルアミノ基、エチルアミノ基、ジメチルアミノ基、ジエチルアミノ基等の炭素数１〜１０、好ましくは炭素数１〜６のアルキルアミノ基が挙げられる。
【００５１】
アルキル基としては、例えば、メチル基、エチル基、ｎ−プロピル基、イソプロピル基、ｎ−ブチル基、ｔｅｒｔ−ブチル基、ｓｅｃ−ブチル基等の炭素数１〜１０、好ましくは炭素数１〜４の直鎖又は分岐のアルキル基が挙げられるが、シクロプロピル基、シクロブチル基等の炭素数３〜１０、好ましくは炭素数３〜６の環状のアルキル基であっても良い。
【００５２】
アルコキシ基としては、例えば、メトキシ基、エトキシ基、ｎ−プロポキシ基、イソプロポキシ基、ｎ−ブトキシ基、ｔｅｒｔ−ブトキシ基、ｓｅｃ−ブトキシ基等の炭素数１〜１０、好ましくは炭素数１〜４の直鎖又は分岐のアルコキシ基が挙げられるが、シクロプロピルオキシ基、シクロブチルオキシ基等の炭素数３〜１０、好ましくは炭素数３〜６の環状のアルコキシ基であっても良い。
【００５３】
アルキルチオ基としては、例えば、メチルチオ基、エチルチオ基、ｎ−プロピルチオ基、イソプロピルチオ基、ｎ−ブチルチオ基、ｔｅｒｔ−ブチルチオ基、ｓｅｃ−ブチルチオ基等の炭素数１〜１０、好ましくは炭素数１〜４の直鎖又は分岐のアルキルチオ基が挙げられるが、シクロプロピルチオ基、シクロブチルチオ基等の炭素数３〜１０、好ましくは炭素数３〜６の環状のアルキルチオ基であっても良い。
【００５４】
アリール基としては、例えば、フェニル基、ナフチル基等の炭素数６〜１０のアリール基が挙げられる。
【００５５】
アリールオキシ基としては、例えば、フェニルオキシ基、ナフチルオキシ基等の炭素数６〜１０のアリールオキシ基が挙げられる。
【００５６】
アリールチオ基としては、例えば、フェニルチオ基、ナフチルチオ基等の炭素数６〜１０のアリールチオ基が挙げられる。
【００５７】
アラルキル基としては、例えば、フェニルメチル基、フェニルエチル基等の炭素数７〜１４のアラルキル基が挙げられる。
【００５８】
アルケニル基としては、例えば、ビニル基、プロペニル基、ブテニル基、ペンテニル基等の炭素数２〜１１、好ましくは炭素数２〜５の直鎖又は分岐のアルケニル基が挙げられるが、シクロペンテニル基、シクロヘキセニル等の炭素数３〜１０、好ましくは炭素数３〜６の環状のアルケニル基であっても良い。
【００５９】
アルケニルオキシ基としては、例えば、プロペニルオキシ基、ブテニルオキシ基、ペンテニルオキシ基等の炭素数３〜１１、好ましくは炭素数２〜５の直鎖又は分岐のアルケニルオキシ基が挙げられる。
【００６０】
アルキルカルボニル基としては、例えば、アセチル基、プロピオニル基、ブチリル基、イソブチリル基等の炭素数２〜１１、好ましくは炭素数２〜５の直鎖又は分岐のアルキルカルボニル基が挙げられる。
【００６１】
アルコキシカルボニル基としては、例えば、メトキシカルボニル基、エトキシカルボニル基、ｎ−プロポキシカルボニル基、イソプロポキシカルボニル基、ｎ−ブトキシカルボニル基、ｔｅｒｔ−ブトキシカルボニル基、ｓｅｃ−ブトキシカルボニル基等の炭素数２〜１１、好ましくは炭素数２〜５の直鎖又は分岐のアルコキシカルボニル基が挙げられる。
【００６２】
アルキルカルボニルオキシ基としては、例えば、メチルカルボニルオキシ基、エチルカルボニルオキシ基、ｎ−プロピルカルボニルオキシ基、イソプロピルカルボニルオキシ基、ｎ−ブチルカルボニルオキシ基、ｔｅｒｔ−ブチルカルボニルオキシ基、ｓｅｃ−ブチルカルボニルオキシ基等の炭素数２〜１１、好ましくは炭素数２〜５の直鎖又は分岐のアルキルカルボニルオキシ基が挙げられる。
【００６３】
アルキルアミノカルボニル基としては、例えば、メチルアミノカルボニル基、エチルアミノカルボニル基、ジメチルアミノカルボニル基、ジエチルアミノカルボニル基等の炭素数１〜１０、好ましくは炭素数１〜６のアルキルアミノカルボニル基が挙げられる。
【００６４】
アルコキシアルキル基としては、例えば、メトキシメチル基、メトキシエチル基、エトキシメチル基、エトキシエチル基等の炭素数２〜１１、好ましくは炭素数２〜５の直鎖又は分岐のアルコキシアルキル基が挙げられる。
【００６５】
フルオロアルキル基としては、例えば、トリフルオロメチル基、ペンタフルオロエチル基、ヘプタフルオロ−ｎ−プロピル基、ヘプタフルオロイソプロピル基、パーフルオロ−ｎ−ブチル基、パーフルオロ−ｔｅｒｔ−ブチル基、パーフルオロ−ｓｅｃ−ブチル基等の炭素数１〜１０、好ましくは炭素数１〜４の直鎖又は分岐のフルオロアルキル基が挙げられる。
【００６６】
フルオロアルコキシ基としては、例えば、トリフルオロメトキシ基、ペンタフルオロエトキシ基、ヘプタフルオロ−ｎ−プロポキシ基、ヘプタフルオロイソプロポキシ基、パーフルオロ−ｎ−ブトキシ基、パーフルオロ−ｔｅｒｔ−ブトキシ基、パーフルオロ−ｓｅｃ−ブトキシ基等の炭素数１〜１０、好ましくは炭素数１〜４の直鎖又は分岐のフルオロアルコキシ基が挙げられる。
【００６７】
フルオロアルキルチオ基としては、例えば、トリフルオロメチルチオ基、ペンタフルオロエチルチオ基、ヘプタフルオロ−ｎ−プロピルチオ基、ヘプタフルオロイソプロピルチオ基、パーフルオロ−ｎ−ブチルチオ基、パーフルオロ−ｔｅｒｔ−ブチルチオ基、パーフルオロ−ｓｅｃ−ブチルチオ基等の炭素数１〜１０、好ましくは炭素数１〜４の直鎖又は分岐のフルオロアルキルチオ基が挙げられる。
【００６８】
アルキルスルホニル基としては、例えば、メチルスルホニル基、エチルスルホニル基、ｎ−プロピルスルホニル基、イソプロピルスルホニル基、ｎ−ブチルスルホニル基、ｔｅｒｔ−ブチルスルホニル基、ｓｅｃ−ブチルスルホニル基等の炭素数１〜１０、好ましくは炭素数１〜４の直鎖又は分岐のアルキルスルホニル基が挙げられる。
【００６９】
アルキルアミノスルホニル基としては、例えば、メチルアミノスルホニル基、エチルアミノスルホニル基、ジメチルアミノスルホニル基、ジエチルアミノスルホニル基等の炭素数１〜１０、好ましくは炭素数１〜６のアルキルアミノスルホニル基が挙げられる。
【００７０】
アルキルアミノスルホン酸塩基としては、例えば、メチルアミノスルホン酸塩基、エチルアミノスルホン酸塩基、ジメチルアミノスルホン酸塩基、ジエチルアミノスルホン酸塩基等の炭素数１〜１０、好ましくは炭素数１〜６のアルキルアミノスルホン酸塩基が挙げられる。
【００７１】
脂肪族複素環基としては、例えば、モルフォリン環、ピペリジン環等の脂肪族複素環基が挙げられる。
【００７２】
芳香族複素環基としては、例えば、ピロール環、フラン環、チオール環、ピリジン環、オキサゾール環、チアゾール環、イミダゾール環、トリアゾール環、チアジアゾール環、トリアジン環、ベンゾオキサゾール環、ベンゾチアゾール環、ベンゾイミダゾール環等の芳香族複素環基が挙げられる。
【００７３】
なお、これらの置換基は、更に上記の置換基で置換されていても良い。
【００７４】
中心金属の種類等によっては、従来の置換基を有する銅フタロシアニン系化合物を使用した場合よりも明度（Ｙ度）の点で顕著な効果が見られない場合も存在するが、この場合でもフタロシアニン骨格上に置換基を導入した結果、明度をも向上させることが可能となる。
【００７５】
また、第２のフタロシアニン系化合物が、中心金属に配位した酸素原子を介して２個のフタロシアニン化合物が結合した二量体の場合、この二量体におけるフタロシアニン構造部分が有する置換基は上記と同様である。尚、二量体を構成する各フタロシアニン構造部分や中心金属の種類は、同一であっても、異なるものであっても良い。
【００７６】
本発明において、カラーフィルター用組成物中に配合する上述のような第２のフタロシアニン系化合物の量は、多過ぎると明度の低下或いは色度の変化を起こす可能性があるため、顔料と第２のフタロシアニン系化合物との合計重量を１００とした際に通常５０以下であり、好ましくは３０以下、より好ましくは２０以下、特に好ましくは１０以下、最も好ましくは５以下である。第２のフタロシアニン系化合物の配合量は少な過ぎてもこれを配合したことによる分散性の向上効果を得ることができないため、前記合計重量を１００とした際に通常０．１以上、好ましくは０．５以上、より好ましくは１以上である。
【００７７】
本発明のカラーフィルター用組成物は、上記第２のフタロシアニン系化合物以外に、青色顔料、緑色顔料、赤色顔料、黄色顔料、紫色顔料、オレンジ顔料、ブラウン顔料及び黒色顔料等の顔料を有する。これらの顔料、特に、青色顔料、緑色顔料、又は赤色顔料は、通常カラーフィルターの画素の色の主たる要因となる。前記第２のフタロシアニン系化合物は、通常青ないし緑色を呈するので、青色又は緑色用のカラーフィルター用組成物に好適に使用される。その点において、顔料としては、青色及び／又は緑色顔料を使用するのが好ましい。これら青色又は緑色用のカラーフィルター用組成物中には、通常紫色顔料又は黄色顔料も含まれるので、紫色顔料や黄色顔料も好ましく用いられる。一方、黒色顔料を有する場合は、上記第２のフタロシアニン系化合物の色はそれほど大きく影響しないので、この場合も同様に好適に使用される。赤色顔料を使用する場合は、色純度の問題は多少あるが、カラーフィルター用組成物の粘度を下げるという顕著な効果を奏する。
【００７８】
以下、使用できる顔料の具体例をピグメントナンバーで示す。以下に挙げる「Ｃ．Ｉ．ピグメントレッド２」等の用語は、カラーインデックス（Ｃ．Ｉ．）を意味する。
【００７９】
赤色顔料としては、Ｃ．Ｉ．ピグメントレッド１、２、３、４、５、６、７、８、９、１２、１４、１５、１６、１７、２１、２２、２３、３１、３２、３７、３８、４１、４７、４８、４８：１、４８：２、４８：３、４８：４、４９、４９：１、４９：２、５０：１、５２：１、５２：２、５３、５３：１、５３：２、５３：３、５７、５７：１、５７：２、５８：４、６０、６３、６３：１、６３：２、６４、６４：１、６８、６９、８１、８１：１、８１：２、８１：３、８１：４、８３、８８、９０：１、１０１、１０１：１、１０４、１０８、１０８：１、１０９、１１２、１１３、１１４、１２２、１２３、１４４、１４６、１４７、１４９、１５１、１６６、１６８、１６９、１７０、１７２、１７３、１７４、１７５、１７６、１７７、１７８、１７９、１８１、１８４、１８５、１８７、１８８、１９０、１９３、１９４、２００、２０２、２０６、２０７、２０８、２０９、２１０、２１４、２１６、２２０、２２１、２２４、２３０、２３１、２３２、２３３、２３５、２３６、２３７、２３８、２３９、２４２、２４３、２４５、２４７、２４９、２５０、２５１、２５３、２５４、２５５、２５６、２５７、２５８、２５９、２６０、２６２、２６３、２６４、２６５、２６６、２６７、２６８、２６９、２７０、２７１、２７２、２７３、２７４、２７５、２７６を挙げることができる。この中でも、好ましくはＣ．Ｉ．ピグメントレッド４８：１、１２２、１６８、１７７、２０２、２０６、２０７、２０９、２２４、２４２、２５４、さらに好ましくはＣ．Ｉ．ピグメントレッド１７７、２０９、２２４、２５４を挙げることができる。
【００８０】
青色顔料としては、Ｃ．Ｉ．ピグメントブルー１、１：２、９、１４、１５、１５：１、１５：２、１５：３、１５：４、１５：６、１６、１７、１９、２５、２７、２８、２９、３３、３５、３６、５６、５６：１、６０、６１、６１：１、６２、６３、６６、６７、６８、７１、７２、７３、７４、７５、７６、７８、７９を挙げることができる。この中でも、好ましくはＣ．Ｉ．ピグメントブルー１５、１５：１、１５：２、１５：３、１５：４、１５：６、さらに好ましくはＣ．Ｉ．ピグメントブルー１５：６を挙げることができる。
【００８１】
緑色顔料としては、Ｃ．Ｉ．ピグメントグリーン１、２、４、７、８、１０、１３、１４、１５、１７、１８、１９、２６、３６、４５、４８、５０、５１、５４、５５を挙げることができる。この中でも、好ましくはＣ．Ｉ．ピグメントグリーン７、３６を挙げることができる。
【００８２】
黄色顔料としては、Ｃ．Ｉ．ピグメントイエロー１、１：１、２、３、４、５、６、９、１０、１２、１３、１４、１６、１７、２４、３１、３２、３４、３５、３５：１、３６、３６：１、３７、３７：１、４０、４１、４２、４３、４８、５３、５５、６１、６２、６２：１、６３、６５、７３、７４、７５，８１、８３、８７、９３、９４、９５、９７、１００、１０１、１０４、１０５、１０８、１０９、１１０、１１１、１１６、１１７、１１９、１２０、１２６、１２７、１２７：１、１２８、１２９、１３３、１３４、１３６、１３８、１３９、１４２、１４７、１４８、１５０、１５１、１５３、１５４、１５５、１５７、１５８、１５９、１６０、１６１、１６２、１６３、１６４、１６５、１６６、１６７、１６８、１６９、１７０、１７２、１７３、１７４、１７５、１７６、１８０、１８１、１８２、１８３、１８４、１８５、１８８、１８９、１９０、１９１、１９１：１、１９２、１９３、１９４、１９５、１９６、１９７、１９８、１９９、２００、２０２、２０３、２０４、２０５、２０６、２０７、２０８を挙げることができる。この中でも、好ましくはＣ．Ｉ．ピグメントイエロー８３、１１７、１２９、１３８、１３９、１５０、１５４、１５５、１８０、１８５、さらに好ましくはＣ．Ｉ．ピグメントイエロー８３、１３８、１３９、１５０、１８０を挙げることができる。
【００８３】
オレンジ顔料としては、Ｃ．Ｉ．ピグメントオレンジ１、２、５、１３、１６、１７、１９、２０、２１、２２、２３、２４、３４、３６、３８、３９、４３、４６、４８、４９、６１、６２、６４、６５、６７、６８、６９、７０、７１、７２、７３、７４、７５、７７、７８、７９を挙げることができる。この中でも、好ましくは、Ｃ．Ｉ．ピグメントオレンジ３８、７１を挙げることができる。
【００８４】
紫色顔料としては、Ｃ．Ｉ．ピグメントバイオレット１、１：１、２、２：２、３、３：１、３：３、５、５：１、１４、１５、１６、１９、２３、２５、２７、２９、３１、３２、３７、３９、４２、４４、４７、４９、５０を挙げることができる。この中でも、好ましくはＣ．Ｉ．ピグメントバイオレット１９、２３、さらに好ましくはＣ．Ｉ．ピグメントバイオレット２３を挙げることができる。
【００８５】
ブラウン顔料としては、Ｃ．Ｉ．ピグメントブラウン１、６、１１、２２、２３、２４、２５、２７、２９、３０、３１、３３、３４、３５、３７、３９、４０、４１、４２、４３、４４、４５を挙げることができる。
【００８６】
黒色顔料としては、Ｃ．Ｉ．ピグメントブラック１、６、８、１０、１１、３１、３２を挙げることができる。
【００８７】
黒色顔料には、カーボンブラック、アセチレンブラック、ランプブラック、ボーンブラック、黒鉛、鉄黒、コバルトブラック、チタンブラック、アニリンブラック、シアニンブラック、ペリレンブラック等がある。これらの中で、特にカーボンブラックが遮光率、画像特性の観点から好ましい。カーボンブラックの例としては、以下のようなカーボンブラックが挙げられる。
【００８８】
三菱化学社製：ＭＡ７、ＭＡ８、ＭＡ１１、ＭＡ１００、ＭＡ１００Ｒ、ＭＡ２２０、ＭＡ２３０、ＭＡ６００、＃５、＃１０、＃２０、＃２５、＃３０、＃３２、＃３３、＃４０、＃４４、＃４５、＃４７、＃５０、＃５２、＃５５、＃６５０、＃７５０、＃８５０、＃９５０、＃９６０、＃９７０、＃９８０、＃９９０、＃１０００、＃２２００、＃２３００、＃２３５０、＃２４００、＃２６００、＃３０５０、＃３１５０、＃３２５０、＃３６００、＃３７５０、＃３９５０、＃４０００、＃４０１０、ＯＩＬ７Ｂ、ＯＩＬ９Ｂ、ＯＩＬ１１Ｂ、ＯＩＬ３０Ｂ、ＯＩＬ３１Ｂ
【００８９】
デグサ社製：Ｐｒｉｎｔｅｘ３、Ｐｒｉｎｔｅｘ３ＯＰ、Ｐｒｉｎｔｅｘ３０、Ｐｒｉｎｔｅｘ３０ＯＰ、Ｐｒｉｎｔｅｘ４０、Ｐｒｉｎｔｅｘ４５、Ｐｒｉｎｔｅｘ５５、Ｐｒｉｎｔｅｘ６０、Ｐｒｉｎｔｅｘ７５、Ｐｒｉｎｔｅｘ８０、Ｐｒｉｎｔｅｘ８５、Ｐｒｉｎｔｅｘ９０、Ｐｒｉｎｔｅｘ  Ａ、Ｐｒｉｎｔｅｘ  Ｌ、Ｐｒｉｎｔｅｘ  Ｇ、Ｐｒｉｎｔｅｘ  Ｐ、Ｐｒｉｎｔｅｘ  Ｕ、Ｐｒｉｎｔｅｘ  Ｖ、ＰｒｉｎｔｅｘＧ、ＳｐｅｃｉａｌＢｌａｃｋ５５０、ＳｐｅｃｉａｌＢｌａｃｋ３５０、ＳｐｅｃｉａｌＢｌａｃｋ２５０、ＳｐｅｃｉａｌＢｌａｃｋ１００、ＳｐｅｃｉａｌＢｌａｃｋ６、ＳｐｅｃｉａｌＢｌａｃｋ５、ＳｐｅｃｉａｌＢｌａｃｋ４、Ｃｏｌｏｒ  Ｂｌａｃｋ  ＦＷ１、ＣｏｌｏｒＢｌａｃｋ  ＦＷ２、Ｃｏｌｏｒ  Ｂｌａｃｋ  ＦＷ２Ｖ、Ｃｏｌｏｒ  Ｂｌａｃｋ  ＦＷ１８、Ｃｏｌｏｒ  Ｂｌａｃｋ  ＦＷ１８、Ｃｏｌｏｒ  Ｂｌａｃｋ  ＦＷ２００、Ｃｏｌｏｒ  Ｂｌａｃｋ  Ｓ１６０、Ｃｏｌｏｒ  ＢｌａｃｋＳ１７０
【００９０】
キャボット社製：Ｍｏｎａｒｃｈ１２０、Ｍｏｎａｒｃｈ２８０、Ｍｏｎａｒｃｈ４６０、Ｍｏｎａｒｃｈ８００、Ｍｏｎａｒｃｈ８８０、Ｍｏｎａｒｃｈ９００、Ｍｏｎａｒｃｈ１０００、Ｍｏｎａｒｃｈ１１００、Ｍｏｎａｒｃｈ１３００、Ｍｏｎａｒｃｈ１４００、Ｍｏｎａｒｃｈ４６３０、ＲＥＧＡＬ９９、ＲＥＧＡＬ９９Ｒ、ＲＥＧＡＬ４１５、ＲＥＧＡＬ４１５Ｒ、ＲＥＧＡＬ２５０、ＲＥＧＡＬ２５０Ｒ、ＲＥＧＡＬ３３０、ＲＥＧＡＬ４００Ｒ、ＲＥＧＡＬ５５Ｒ０、ＲＥＧＡＬ６６０Ｒ、ＢＬＡＣＫ  ＰＥＡＲＬＳ４８０、ＰＥＡＲＬＳ１３０、ＶＵＬＣＡＮ  ＸＣ７２Ｒ、ＥＬＦＴＥＸ−８
【００９１】
コロンビヤン  カーボン社製：ＲＡＶＥＮ１１、ＲＡＶＥＮ１４、ＲＡＶＥＮ１５、ＲＡＶＥＮ１６、ＲＡＶＥＮ２２ＲＡＶＥＮ３０、ＲＡＶＥＮ３５、ＲＡＶＥＮ４０、ＲＡＶＥＮ４１０、ＲＡＶＥＮ４２０、ＲＡＶＥＮ４５０、ＲＡＶＥＮ５００、ＲＡＶＥＮ７８０、ＲＡＶＥＮ８５０、ＲＡＶＥＮ８９０Ｈ、ＲＡＶＥＮ１０００、ＲＡＶＥＮ１０２０、ＲＡＶＥＮ１０４０、ＲＡＶＥＮ１０６０Ｕ、ＲＡＶＥＮ１０８０Ｕ、ＲＡＶＥＮ１１７０、ＲＡＶＥＮ１１９０Ｕ、ＲＡＶＥＮ１２５０、ＲＡＶＥＮ１５００、ＲＡＶＥＮ２０００、ＲＡＶＥＮ２５００Ｕ、ＲＡＶＥＮ３５００、ＲＡＶＥＮ５０００、ＲＡＶＥＮ５２５０、ＲＡＶＥＮ５７５０、ＲＡＶＥＮ７０００
【００９２】
他の黒色顔料の例としては、チタンブラック、アニリンブラック、酸化鉄系黒色顔料、及び、赤色、緑色、青色の三色の有機顔料を混合して黒色顔料として用いることができる。
【００９３】
また、顔料として、硫酸バリウム、硫酸鉛、酸化チタン、黄色鉛、ベンガラ、酸化クロム等を用いることもできる。
【００９４】
これら各種の顔料は、複数種を併用することもできる。例えば、色度の調整のために、顔料として、緑色顔料と黄色顔料とを併用したり、青色顔料と紫色顔料とを併用したいすることができる。
【００９５】
なお、これらの顔料は平均粒径１μｍ、好ましくは０．５μｍ以下、更に好ましくは０．２５μｍ以下であるのが好ましい。
【００９６】
本発明の特に好ましい態様においては、顔料は、Ｃ．Ｉ．（カラーインデックス）ピグメントグリーン３６、Ｃ．Ｉ．ピグメントグリーン７、Ｃ．Ｉ．ピグメントブルー１５：６等の、中心金属として銅を含有するフタロシアニン系化合物を含む。
【００９７】
以下、顔料としてＣ．Ｉ．ピグメントグリーン３６及び／又はＣ．Ｉ．ピグメントグリーン７を使用した緑色のカラーフィルター用組成物と、Ｃ．Ｉ．ピグメントブルー１５：６を使用した緑色のカラーフィルター用組成物との２つの場合について、更に詳細に説明する。
【００９８】
Ｃ．Ｉ．ピグメントグリーン７（以下、「ＰＧ７」と称することがある。）及び／又はピグメントグリーン３６（以下、「ＰＧ３６」と称することがある。）と混合して用いる、第２のフタロシアニン系化合物Ｇは、上述の第２のフタロシアニン系化合物、即ち、中心金属の無いフタロシアニン系化合物、並びにＣ．Ｉ．ピグメントグリーン７及びＣ．Ｉ．ピグメントグリーン３６の中心金属とは異なる中心金属を有するフタロシアニン系化合物、即ち中心金属がＣｕ以外のフタロシアニン系化合物よりなる群から選ばれる１種又は２種以上である。
【００９９】
この第２のフタロシアニン系化合物Ｇが中心金属を有するフタロシアニン系化合物である場合、その中心金属としては、Ｎｉ、Ｃｏ、Ｆｅ、Ｚｎ、Ｐｄ、Ｍｇ、Ｒｕ、Ｒｈ、Ｐｔ、Ｍｎ、Ｔｉ、Ｂｅ、Ｃａ、Ｂａ、Ｃｄ、Ｈｇ、Ｐｂ、Ｓｎ、Ａｇ、Ａｕ等の２価の金属Ｌ2；Ａｌ−Ｚ、Ｉｎ−Ｚ、Ｇａ−Ｚ、Ｔｌ−Ｚ、Ｍｎ−Ｚ、Ｆｅ−Ｚ、Ｒｕ−Ｚ等のＬ3−Ｚ（但し、Ｌ3は３価の金属、Ｚは任意の置換基を表す。）で表される１置換された３価の金属；Ｓｉ−Ｚ2、Ｇｅ−Ｚ2、Ｓｎ−Ｚ2、Ｔｉ−Ｚ2、Ｃｒ−Ｚ2、Ｚｒ−Ｚ2、Ｍｎ−Ｚ2等のＬ4−Ｚ2（但し、Ｌ4は４価の金属、ＺはＺは任意の置換基を表し、Ｌ4に置換する２個のＺは、互いに異なる置換基であっても良く、同一の置換基であっても良い。）で表される２置換された４価の金属；Ｖ＝Ｏ、Ｍｎ＝Ｏ、Ｔｉ＝Ｏ等のＬ4＝Ｏ（但し、Ｌ4は４価の金属を表す。）で表されるオキシ金属；又はランタニド類等が挙げられる。
【０１００】
また、第２のフタロシアニン系化合物Ｇが、中心金属が酸素原子を介して他のフタロシアニン系化合物の中心金属と結合してなる２量体である場合、中心金属としての３価の金属Ｌ3としては、Ａｌ、Ｉｎ、Ｇａ、Ｔｌ、Ｍｎ、Ｆｅ、Ｒｕ等が挙げられ、Ｌ4−Ｚ（但し、Ｌ4は４価の金属、Ｚは任意の置換基を表す。）で表される１置換された４価の金属としては、Ｓｉ−Ｚ、Ｇｅ−Ｚ、Ｓｎ−Ｚ、Ｔｉ−Ｚ、Ｃｒ−Ｚ、Ｚｒ−Ｚ、Ｍｎ−Ｚ等が挙げられる。
【０１０１】
なお、Ｚは任意の置換基であるが、中でもハロゲン原子、水酸基、アルコキシ基又はアリールオキシ基が好ましい。ハロゲン原子としては、フッ素原子、塩素原子、臭素原子、ヨウ素原子等のいずれでもよいが、フッ素原子、塩素原子、臭素原子が好ましく、特に塩素原子、又は臭素原子が好ましい。アルコキシ基としては、メトキシ基、エトキシ基、ブトキシ基、ヘキシルオキシ基などの、アルキル鎖部分が直鎖、分岐、又は環状の、炭素数１〜８のアルコキシ基が好ましく、特に炭素数１〜４のアルコキシ基が好ましい。アリールオキシ基としては、フェノキシ基、ナフチルオキシ基、ピリジルオキシ基、キノリルオキシ基等の、アリール部分が５員環、６員環、５員環及び／又は６員環の２又は３縮合環のいずれかであるアリールオキシ基などが挙げられる。Ｚとしては、この中でも特にハロゲン原子、又は水酸基が好ましい。
【０１０２】
第２のフタロシアニン系化合物Ｇとしては、中心金属が無いフタロシアニン系化合物、或いは中心金属としてＮｉ、Ｃｏ、Ｆｅ、Ｚｎ、Ｐｄ、Ｍｇ、Ｍｎ、Ｓｎ、Ａｌ−Ｚ、Ｉｎ−Ｚ、Ｇａ−Ｚ、Ｆｅ−Ｚ、Ｓｉ−Ｚ2、Ｓｎ−Ｚ2、Ｚｒ−Ｚ2、Ｇｅ−Ｚ2、Ｔｉ−Ｚ2、Ｖ＝Ｏ、Ｔｉ＝Ｏを有するフタロシアニン系化合物が好ましく、特に、中心金属がＭｇ、Ｃｏ、Ｚｎ、Ｎｉ、Ｓｎ、Ｇａ−Ｚ、Ａｌ−Ｚ、Ｉｎ−Ｚ、Ｓｎ−Ｚ2、Ｖ＝Ｏであるフタロシアニン系化合物が好ましく、とりわけＭｇ、Ｚｎ、Ｓｎ、Ｇａ−Ｚ、Ａｌ−Ｚ、Ｉｎ−Ｚ、Ｓｎ−Ｚ2であるフタロシアニン系化合物が好ましい。
【０１０３】
なお、第２のフタロシアニン系化合物Ｇは、フタロシアニン骨格に前述のような置換基を有していてもよい。
【０１０４】
下記一般式（１）又は（２）で表される化合物が第２のフタロシアニン系化合物Ｇとして特に好ましい。
【０１０５】
【化５】
0004592239.tif 000004
【０１０６】
（式中、Ｘ1〜Ｘ16は各々独立に水素原子を含む上述の任意の置換基を表し、Ｍは２Ｈ（中心金属が無い場合）、或いは、前述の２価金属、１置換された３価金属、２置換された４価金属、オキシ金属又はランタニド類金属、好ましくはＮｉ、Ｃｏ、Ｆｅ、Ｚｎ、Ｐｄ、Ｍｇ、Ｍｎ、Ｓｎ、Ａｌ−Ｚ、Ｉｎ−Ｚ、Ｇａ−Ｚ、Ｆｅ−Ｚ、Ｓｉ−Ｚ2、Ｓｎ−Ｚ2、Ｚｒ−Ｚ2、Ｇｅ−Ｚ2、Ｔｉ−Ｚ2、Ｖ＝Ｏ、Ｔｉ＝Ｏ、より好ましくはＭｇ、Ｃｏ、Ｚｎ、Ｎｉ、Ｓｎ、Ｇａ−Ｚ、Ａｌ−Ｚ、Ｉｎ−Ｚ、Ｓｎ−Ｚ2、Ｖ＝Ｏ、特に好ましくはＭｇ、Ｚｎ、Ｓｎ、Ｇａ−Ｚ、Ａｌ−Ｚ、Ｉｎ−Ｚ、Ｓｎ−Ｚ2である。）
【０１０７】
【化６】
0004592239.tif 000005
【０１０８】
（式中、Ｘ1〜Ｘ32は各々独立に水素原子を含む上述の任意の置換基を示し、Ｍは前述の３価金属又は１置換された４価金属を示す。）
【０１０９】
一般式（１）のＸ1〜Ｘ16における置換基としては、中でも水素原子、ハロゲン原子、水酸基、ニトロ基、アミノ基、シアノ基、アルキル基、アルコキシ基、アルキルチオ基、アルケニル基、アルケニルオキシ基、アルキルカルボニル基、アルコキシカルボニル基、アルキルカルボニルオキシ基、アルキルアミノカルボニル基、フルオロアルキル基、フルオロアルコキシ基、フルオロアルキルチオ基、カルボキシル基、ホルミル基、スルホン酸基、アルキルスルホニル基、アルキルアミノスルホニル基、アルキルアミノスルホン酸塩基、クロロスルホン基、カルバミド基、スルホンアミド基、脂肪族複素環基、芳香族複素環基が好ましく、特に水素原子、ハロゲン原子、アルキル基、アルコキシ基、ニトロ基が好ましく、さらには水素原子、ハロゲン原子が好ましく、とりわけ水素原子が好ましい。各置換基の具体例は、第２のフタロシアニン化合物が有する置換基として前述した通りである。
【０１１０】
Ｘ1〜Ｘ16のうち水素原子以外の置換基の数は置換基の大きさ等により、適宜選択すればよいが、耐候性や耐熱性の点で、一般式（１）においては８個以下、中でも４個以下、特に２個以下が最も好ましい。
【０１１１】
一般式（２）で表されるフタロシアニン系化合物Ｇは、酸素原子を介して中心金属が結合し、２個のフタロシアニン構造部分を有するものである。この一般式（２）で表されるフタロシアニン系顔料における各々のフタロシアニン構造部分は、上述した一般式（１）と同様である。即ち、Ｘ1〜Ｘ32で表される置換基、置換数等は一般式（１）で前述したものと同様である。なお、一般式（２）で表されるフタロシアニン系顔料における各々のフタロシアニン構造部分は、前述の如く、互いに同一であっても異なっていてもよい。
【０１１２】
一般式（１）又は一般式（２）等で表される第２のフタロシアニン系化合物Ｇは、各々単独で用いてもよく、一般式（１）及び一般式（２）で表される化合物群の中から任意に選ばれる２種類以上を併用してもよい。
【０１１３】
一般式（１）又は（２）で表される第２のフタロシアニン系化合物Ｇについて、そのいくつかの具体的構造式を、下記に例示するが、本発明は何らこれらのフタロシアニン系顔料に限定されるものではない。
【０１１４】
【化７】
0004592239.tif 000006
【０１１５】
【化８】
0004592239.tif 000007
【０１１６】
【化９】
0004592239.tif 000008
【０１１７】
【化１０】
0004592239.tif 000009
【０１１８】
なお、第２のフタロシアニン系化合物Ｇは、ＰＧ７及びＰＧ３６より短波長に最大透過率波長を有することがある。
【０１１９】
本発明において、緑色のカラーフィルター用組成物中に配合する上述のような第２のフタロシアニン系化合物Ｇの量は、多過ぎると明度の低下或いは色度の変化を起こす可能性があるため、ＰＧ７及び／又はＰＧ３６との合計重量を１００とした際に通常３０以下であり、好ましくは２０以下、より好ましくは１０以下、特に好ましくは５以下である。第２のフタロシアニン系化合物Ｇの配合量は少な過ぎてもこれを配合したことによる分散性の向上効果を得ることできないため、第２のフタロシアニン系化合物ＧとＰＧ７及び／又はＰＧ３６との合計重量を１００とした際に通常０．１以上、好ましくは０．５以上、より好ましくは１以上である。
【０１２０】
顔料として、Ｃ．Ｉ．ピグメントブルー１５：６（以下、「ＰＢ１５：６」と称することがある。）と混合して用いる、第２のフタロシアニン系化合物Ｂは、上述の第２のフタロシアニン系化合物、即ち、中心金属が無いか又は中心金属がＰＢ１５：６と異なる、即ち、Ｃｕ以外のフタロシアニン系化合物である。中でもその中心金属が、２価の金属、３価金属であってそのうち一つの結合手が任意の基によって置換されたもの（１置換された３価金属）、４価金属であってそのうち二つの結合手が任意の基によって置換されたもの（２置換された４価金属）、オキシ金属、ランタノイド類金属、３価の金属、及び４価金属であってそのうち一つの結合手が任意の基によって置換されたもの（１置換された４価金属）からなる群より選ばれるものであることが好ましい。
【０１２１】
第２のフタロシアニン系化合物Ｂの中心金属の２価の金属としては、例えばＮｉ，Ｃｏ，Ｆｅ，Ｚｎ，Ｐｄ，Ｍｇ，Ｒｕ，Ｒｈ，Ｐｔ，Ｍｎ，Ｔｉ，Ｂｅ，Ｃａ，Ｂａ，Ｃｄ，Ｈｇ，Ｐｂ，Ｓｎ，Ａｇ，Ａｕ等が挙げられる。
【０１２２】
１置換された３価金属としては例えばＡｌ−Ｚ，Ｉｎ−Ｚ，Ｇａ−Ｚ，Ｔｌ−Ｚ，Ｍｎ−Ｚ，Ｆｅ−Ｚ，Ｒｕ−Ｚ（但し、Ｚは任意の置換基を表す。）で表されるものが挙げられる。
【０１２３】
２置換された４価金属としては例えばＳｉ−Ｚ２、Ｇｅ−Ｚ２、Ｓｎ−Ｚ２、Ｔｉ−Ｚ２、Ｃｒ−Ｚ２、Ｚｒ−Ｚ２、Ｍｎ−Ｚ２（但し、Ｚは任意の置換基を表す。）で表されるものが挙げられる。
【０１２４】
またオキシ金属としては例えばＶＯ，ＭｎＯ，ＴｉＯ等が挙げられる。
【０１２５】
また、３価金属としては例えばＡｌ，Ｉｎ，Ｇａ，Ｔｌ，Ｍｎ，Ｆｅ，Ｒｕで表されるものが挙げられる。
【０１２６】
１置換された４価金属としては例えばＳｉ−Ｚ、Ｇｅ−Ｚ、Ｓｎ−Ｚ、Ｔｉ−Ｚ、Ｃｒ−Ｚ、Ｚｒ−Ｚ、Ｍｎ−Ｚ（但し、Ｚは任意の置換基を表す。）で表されるものが挙げられる。
【０１２７】
中でも、第２のフタロシアニン系化合物としては、中心金属がないもの、或いは中心金属としてＭｇ、Ｍｎ、Ｆｅ、Ｃｏ、Ｎｉ、Ｚｎ、Ｐｄ、Ｓｎ、ＴｉＯ、Ｔｉ−Ｚ２、Ｚｒ−Ｚ２、Ｓｉ−Ｚ２、Ｇｅ−Ｚ２、Ｓｎ−Ｚ２、Ｇａ−Ｚ，Ａｌ−Ｚ、Ｉｎ−Ｚ、Ｆｅ−Ｚ、ＶＯを有するものが好ましく、特に、Ｍｇ、Ｃｏ、Ｚｎ、Ｓｎ、Ｓｎ−Ｚ２、Ｇａ−Ｚ，Ａｌ−Ｚ、Ｉｎ−Ｚを有するものが好ましく、とりわけＭｇ、Ｚｎ、Ｓｎ、Ｓｎ−Ｚ２を中心金属として有するものが好ましい。
【０１２８】
なお、Ｚは任意の置換基であるが、中でもハロゲン原子、水酸基、アルコキシ基又はアリールオキシ基が好ましい。具体的には、フッ素原子、塩素原子、臭素原子などのハロゲン原子；メトキシ基、エトキシ基、ブトキシ基、ヘキシルオキシ基などの、アルキル鎖部分が直鎖、分岐、又は環状である炭素数１〜８、好ましくは１〜４のアルコキシ基；フェノキシ基、ナフチルオキシ基、ピリジルオキシ基、キノリルオキシ基などの、アリール部分が５員環、６員環、５員環及び／又は６員環の２又は３縮合環のいずれかである、アリールオキシ基などが挙げられる。
【０１２９】
Ｚがハロゲン原子である場合、特に塩素原子、臭素原子が好ましく、Ｚのアルコキシ基としてはメトキシ基、エトキシ基、ｎ−プロポキシ基、イソプロポキシ基、ｎ−ブトキシ基、ｔｅｒｔ−ブトキシ基、ｓｅｃ−ブトキシ基等の炭素数１〜４の直鎖又は分岐アルコキシ基が好ましく、また、アリールオキシ基としては酸素に結合したアリール基が、フェニル基、ナフチル基、ピリジル基、キノリル基等の環状炭化水素基又は複素環基であることが好ましい。
【０１３０】
本発明において、第２のフタロシアニン系化合物Ｂとしては、上記の中心金属がないか又はＣｕ以外のものであれば、フタロシアニン骨格を有する各種のものを使用できるが、中でも、下記一般式（１）又は（２）で表される化合物が特に好ましい。
【０１３１】
【化１１】
0004592239.tif 000010
【０１３２】
（式中、Ｘ1〜Ｘ16は水素原子を含む任意の置換基を表し、Ｍは２Ｈ、２価金属、１置換された３価金属、２置換された４価金属、オキシ金属又はランタニド類金属、好ましくは、Ｍｇ、Ｚｎ、Ｓｎ又はＳｎ−Ｚ２（Ｚは任意の置換基を表す。）が挙げられる。）
【０１３３】
【化１２】
0004592239.tif 000011
【０１３４】
（式中、Ｘ1〜Ｘ32は水素原子を含む任意の置換基を示し、Ｍは３価金属又は１置換された４価金属を示す。）
【０１３５】
一般式（１）におけるＸ1〜Ｘ16は各々独立に水素原子又は任意の置換基を表す。この置換基として好ましいものは例えば、ハロゲン原子、水酸基、ニトロ基、アミノ基、アルキルアミノ基、シアノ基、アルキル基、アルコキシ基、アルキルチオ基、アリール基、アリールオキシ基、アリールチオ基、アラルキル基、アルケニル基、アルケニルオキシ基、アルキルカルボニル基、アルコキシカルボニル基、アルキルカルボニルオキシ基、アルキルアミノカルボニル基、アルコキシアルキル基、フルオロアルキル基、フルオロアルコキシ基、フルオロアルキルチオ基、カルボキシル基、ホルミル基、スルホン酸基、アルキルスルホニル基、アルキルアミノスルホニル基、アルキルアミノスルホン酸塩基、クロロスルホン基、カルバミド基、スルホンアミド基、脂肪族複素環基、及び芳香族複素環基等が挙げられる。各置換基の具体例は、第２のフタロシアニン化合物が有する置換基として前述した通りである。
【０１３６】
一般式（１）のＸ１〜Ｘ16における置換基としては、中でも水素原子、ハロゲン原子、水酸基、ニトロ基、アミノ基、シアノ基、アルキル基、アルコキシ基、アルキルチオ基、アルケニル基、アルケニルオキシ基、アルキルカルボニル基、アルコキシカルボニル基、アルキルカルボニルオキシ基、アルキルアミノカルボニル基、フルオロアルキル基、フルオロアルコキシ基、フルオロアルキルチオ基、カルボキシル基、ホルミル基、スルホン酸基、アルキルスルホニル基、アルキルアミノスルホニル基、アルキルアミノスルホン酸塩基、クロロスルホン基、カルバミド基、スルホンアミド基、脂肪族複素環基、芳香族複素環基が好ましく、特に水素原子、ハロゲン原子、アルキル基、アルコキシ基、ニトロ基が好ましく、さらに水素原子、ハロゲン原子が好ましく、とりわけ水素原子が好ましい。
【０１３７】
Ｘ１〜Ｘ16のうち水素原子以外の置換基の数は置換基の大きさ等により、適宜選択すればよいが、耐候性や耐熱性の点で、一般式（１）においては８個以下、中でも４個以下、特に２個以下が最も好ましい。
【０１３８】
一般式（２）で表されるフタロシアニン系化合物Ｂは、酸素原子を介して中心金属が結合し、２個のフタロシアニン構造部分を有するものである。この一般式（２）で表されるフタロシアニン系顔料における各々のフタロシアニン構造部分は、上述した一般式（１）と同様である。即ち、Ｘ1〜Ｘ32で表される置換基、置換数等は一般式（１）で前述したものと同様である。なお、一般式（２）で表されるフタロシアニン系顔料における各々のフタロシアニン構造部分は、互いに同一であっても異なっていてもよい。
【０１３９】
一般式（１）又は一般式（２）で表される第２のフタロシアニン系化合物Ｂは、各々単独で用いてもよく、一般式（１）及び一般式（２）で表される化合物群の中から任意に選ばれる２種類以上を併用してもよい。
【０１４０】
一般式（１）又は（２）で表される第２のフタロシアニン系化合物Ｂについて、そのいくつかの具体的構造式を、下記に例示するが、本発明は何らこれらのフタロシアニン系顔料に限定されるものではない。
【０１４１】
【化１３】
0004592239.tif 000012
【０１４２】
【化１４】
0004592239.tif 000013
【０１４３】
【化１５】
0004592239.tif 000014
【０１４４】
【化１６】
0004592239.tif 000015
【０１４５】
【化１７】
0004592239.tif 000016
【０１４６】
【化１８】
0004592239.tif 000017
【０１４７】
【化１９】
0004592239.tif 000018
【０１４８】
【化２０】
0004592239.tif 000019
【０１４９】
本発明において、青色のカラーフィルター用組成物中に配合する上述のような第２のフタロシアニン系化合物Ｂの量は、これとＰＢ１５：６との合計重量を１００とした際に通常５０以下であり、例えば５０〜０．１、特に３０〜１、更には２０〜１とりわけ１０〜１であることが好ましい。
【０１５０】
上述してきたようなこれらのフタロシアニン系化合物の製造方法は任意であるが、例えばフタロニトリル、フタル酸、フタル酸無水物、フタルイミド、ジイミノイソインドリン等の置換又は無置換の誘導体と、必要に応じて、これらと異なる置換基で置換されたものとの混合物を出発原料として、これを対応する金属塩化物、金属臭化物等の金属ハロゲン化物と加熱するなどの、公知の方法によって製造することができる。
【０１５１】
また、２種類以上の混合物を出発原料とすると、いずれかのベンゼン核に異なった置換基が結合したフタロシアニンを合成することができる。更に、フタロニトリル、フタル酸無水物、フタルイミド、ジイミノイソインドリン等の置換体又は無置換体を出発原料として、置換又は無置換フタロシアニンを合成した後、公知の方法によりハロゲン化、スルホン化、クロロスルホン化、ニトロ化等の反応を行ってもよい。
【０１５２】
フタロシアニン系化合物の中心金属がＧａ、Ａｌ、Ｉｎ等の３価金属又はＳｉ、Ｓｎ等の４価金属である時に、これら中心金属に水酸基を配位させるには、例えばクロロガリウムフタロシアニン、クロロアルミニウムフタロシアニン、クロロインジウムフタロシアニン等を公知の方法で加水分解すればよい。また、中心金属のＧａ、Ａｌ、Ｉｎ、Ｓｉ、Ｓｎ等にアルコキシ基を配位させるには、例えば、クロロガリウムフタロシアニン又はヒドロキシガリウムフタロシアニン等を、メタノール、エタノール等のアルコール溶媒中で加熱処理する方法が用いられる。この際、アルコール溶媒に、ナトリウムアルコキサイド、水素化ナトリウム等の塩基を共存させてもよい。また、中心金属のＧａ、Ａｌ、Ｉｎ、Ｓｉ、Ｓｎ等にアリールオキシ基を配位させるためには、例えば、クロロガリウムフタロシアニン又はヒドロキシガリウムフタロシアニン等を、芳香族化合物のヒドロキシ誘導体等を含む溶媒中で加熱処理する方法が用いられる。この際、芳香族化合物のヒドロキシ誘導体等を含む溶媒に、ナトリウムアルコキサイド、水素化ナトリウム等の塩基を共存させてもよい。
【０１５３】
一般式（２）で表されるような、酸素原子を介して中心金属が結合し、２個のフタロシアニン構造部分を有するもの（２量体）は、例えばクロロガリウムフタロシアニン等を合成した後、公知の方法により加水分解することによりヒドロキシガリウムフタロシアニン等とし、更に有機溶媒中で加熱脱水することにより製造することができる。
【０１５４】
第２のフタロシアニン系化合物は一般の有機溶媒等に可溶である染料であっても良いし、不溶である顔料であっても良い。
【０１５５】
なお、フタロシアニン系化合物が顔料の場合には、一般的に合成で得られた後には粒径が不均一で、そのままではカラーフィルター用組成物として使用するには適さない場合が多い。またいくつかの結晶型のものが混在していることもある。従って、通常は、合成により得られたフタロシアニン又はその二量体に、いわゆる顔料化と呼ばれる操作を行い、粒子径や結晶型を所望のものに調整する。顔料化の方法としては、濃硫酸、発煙硫酸、クロロスルホン酸、ポリリン酸等の強酸或いはこれらの混合物に顔料を溶解してこれを多量の水に注いで微細顔料を生成させるアシッドペースト法、同様に強酸に顔料を分散してこれを多量の水に注いで微細顔料を生成させるアシッドスラリー法などがある。更に別法として、ボールミル或いはニーダー等を用い、フタロシアニン又はその２量体に塩化ナトリウム等の無機塩、及び溶剤を加え摩砕した後に無機塩、及び溶剤を除去することにより微細顔料を得るソルトミリング法等がある。また粒径が細かすぎる場合には有機溶剤中で加熱処理をして結晶成長させる方法もある。本発明においては、上記いずれの方法で顔料化したものも用いることができる。また、アシッドペースト法又はアシッドスラリー法にて顔料化した場合、フタロシアニン骨格にスルホン基等が導入される場合がある。更に中心金属がハロゲンで置換されたＧａ，Ａｌ，Ｉｎ等の場合には、このハロゲンがヒドロキシに置換される場合や二量体を形成する場合があり、複数の化合物の混合物となる場合がある。
【０１５６】
本発明のカラーフィルター用組成物は、顔料、及び第２のフタロシアニン系化合物と、更にバインダ樹脂及び／又はその単量体を含有する。また、単量体を含有する場合には、更に光重合開始剤を含有することが好ましく、その他、熱重合防止剤、可塑剤、保存安定剤、表面保護剤、平滑剤、塗布助剤等の添加物を含有していてもよい。
【０１５７】
バインダ樹脂やその単量体としては、次のようなものが挙げられるが、カラーフィルターの製造プロセスを考慮して適宜選択すればよい。
【０１５８】
以下に本発明のカラーフィルター用組成物に配合される構成成分について説明する。
【０１５９】
（ａ）バインダ樹脂
バインダ樹脂を単独で使用する場合は、目的とする画像の形成性や性能、採用したい製造方法等を考慮し、それに適したものを適宜選択する。バインダ樹脂を後述の単量体と併用する場合は、カラーフィルター用組成物の改質、光硬化後の物性改善のためにバインダ樹脂を添加することとなる。従ってこの場合は、相溶性、皮膜形成性、現像性、接着性等の改善目的に応じて、バインダ樹脂を適宜選択することになる。
【０１６０】
通常用いられるバインダ樹脂としては、例えば、（メタ）アクリル酸、（メタ）アクリル酸エステル、（メタ）アクリルアミド、マレイン酸、（メタ）アクリロニトリル、スチレン、酢酸ビニル、塩化ビニリデン、マレイミド等の単独もしくは共重合体、ポリエチレンオキサイド、ポリビニルピロリドン、ポリアミド、ポリウレタン、ポリエステル、ポリエーテル、ポリエチレンテレフタレート、アセチルセルロース、ノボラック樹脂、レゾール樹脂、ポリビニルフェノール又はポリビニルブチラール等が挙げられる。
【０１６１】
これらのバインダ樹脂の中で、好ましいものは、側鎖又は主鎖等にカルボキシル基又はフェノール性水酸基を含有するものである。これらの官能基を有する樹脂を使用すれば、アルカリ溶液での現像が可能となる。中でも好ましいのは、高アルカリ現像性である、カルボキシル基を有する樹脂、例えば、アクリル酸（共）重合体、スチレン／無水マレイン酸樹脂、ノボラックエポキシアクリレートの酸無水物変性樹脂等である。
【０１６２】
特に好ましいのは、（メタ）アクリル酸又はカルボキシル基を有する（メタ）アクリル酸エステルを含む（共）重合体（本明細書ではこれを「アクリル系樹脂」という。）である。この樹脂は、現像性、透明性に優れ、かつ、様々な単量体を選択して種々の共重合体を得ることが可能なため、性能及び製造方法を制御しやすい点において極めて有利である。
【０１６３】
アクリル系樹脂としては、例えば、（メタ）アクリル酸、及び／又はコハク酸（２−（メタ）アクリロイロキシエチル）エステル、アジピン酸（２−アクリロイロキシエチル）エステル、フタル酸（２−（メタ）アクリロイロキシエチル）エステル、ヘキサヒドロフタル酸（２−（メタ）アクリロイロキシエチル）エステル、マレイン酸（２−（メタ）アクリロイロキシエチル）エステル、コハク酸（２−（メタ）アクリロイロキシプロピル）エステル、アジピン酸（２−（メタ）アクリロイロキシプロピル）エステル、ヘキサヒドロフタル酸（２−（メタ）アクリロイロキシプロピル）エステル、フタル酸（２−（メタ）アクリロイロキシプロピル）エステル、マレイン酸（２−（メタ）アクリロイロキシプロピル）エステル、コハク酸（２−（メタ）アクリロイロキシブチル）エステル、アジピン酸（２−（メタ）アクリロイロキシブチル）エステル、ヘキサヒドロフタル酸（２−（メタ）アクリロイロキシブチル）エステル、フタル酸（２−（メタ）アクリロイロキシブチル）エステル、マレイン酸（２−（メタ）アクリロイロキシブチル）エステルなどの、ヒドロキシアルキル（メタ）アクリレートに（無水）コハク酸、（無水）フタル酸、（無水）マレイン酸などの酸（無水物）を付加させた化合物を必須成分とし、必要に応じてスチレン、α−メチル−スチレン、ビニルトルエン等のスチレン系モノマー；桂皮酸、マレイン酸、フマル酸、無水マレイン酸、イタコン酸等の不飽和基含有カルボン酸；メチル（メタ）アクリレート、エチル（メタ）アクリレート、プロピル（メタ）アクリレート、アリル（メタ）アクリレート、ブチル（メタ）アクリレート、２−エチルヘキシル（メタ）アクリレート、ヒドロキシエチル（メタ）アクリレート、ヒドロキシプロピル（メタ）アクリレート、ベンジル（メタ）アクリレート、ヒドロキシフェニル（メタ）アクリレート、メトキシフェニル（メタ）アクリレート等の（メタ）アクリル酸のエステル；（メタ）アクリル酸にε−カプロラクトン、β−プロピオラクトン、γ−ブチロラクトン、δ−バレロラクトン等のラクトン類を付加させたものである化合物；アクリロニトリル；（メタ）アクリルアミド、Ｎ−メチロールアクリルアミド，Ｎ，Ｎ−ジメチルアクリルアミド、Ｎ−メタクリロイルモルホリン、Ｎ，Ｎ−ジメチルアミノエチル（メタ）アクリレート、Ｎ，Ｎ−ジメチルアミノエチルアクリルアミド等のアクリルアミド；酢酸ビニル、バーサチック酸ビニル、プロピオン酸ビニル、桂皮酸ビニル、ピバリン酸ビニル等の酸ビニル等、各種モノマーを共重合させることにより得られる樹脂が挙げられる。
【０１６４】
また、塗膜の強度を上げる目的で、スチレン、α−メチルスチレン、ベンジル（メタ）アクリレート、ヒドロキシフェニル（メタ）アクリレート、メトキシフェニル（メタ）アクリレート、ヒドロキシフェニル（メタ）アクリルアミド、ヒドロキシフェニル（メタ）アクリルスルホアミド等のフェニル基を有するモノマーを１０〜９８モル％、好ましくは２０〜８０モル％、より好ましくは３０〜７０モル％と、（メタ）アクリル酸、又は、コハク酸（２−（メタ）アクリロイロキシエチル）エステル、アジピン酸（２−アクリロイロキシエチル）エステル、フタル酸（２−（メタ）アクリロイロキシエチル）エステル、ヘキサヒドロフタル酸（２−（メタ）アクリロイロキシエチル）エステル、マレイン酸（２−（メタ）アクリロイロキシエチル）エステルなどのカルボキシル基を有する（メタ）アクリル酸エステルよりなる群から選ばれた少なくとも一種の単量体を２〜９０モル％、好ましくは２０〜８０モル％、より好ましくは３０〜７０モル％の割合で共重合させたアクリル系樹脂も好ましく用いられる。
【０１６５】
なお本明細書において、例えば「（メタ）アクリル酸」とは「アクリル酸又はメタクリル酸」を意味し、（メタ）アクリレート、（メタ）アクリロイル基等も同様の意味を有する。
【０１６６】
また、これらの樹脂は、側鎖にエチレン性二重結合を有していることが好ましい。側鎖に二重結合を有するバインダ樹脂を用いることにより、本発明に係るカラーフィルター用組成物の光硬化性が高まるため、解像性、密着性を更に向上させることができる。
【０１６７】
バインダ樹脂にエチレン性二重結合を導入する手段としては、例えば、特公昭５０−３４４４３号公報、特公昭５０−３４４４４号公報等に記載の方法、即ち樹脂が有するカルボキシル基に、グリシジル基やエポキシシクロヘキシル基と（メタ）アクリロイル基とを併せ持つ化合物を反応させる方法や、樹脂が有する水酸基にアクリル酸クロライド等を反応させる方法が挙げられる。
【０１６８】
例えば、（メタ）アクリル酸グリシジル、アリルグリシジルエーテル、α−エチルアクリル酸グリシジル、クロトニルグリシジルエーテル、（イソ）クロトン酸グリシジルエーテル、（３，４−エポキシシクロヘキシル）メチル（メタ）アクリレート、（メタ）アクリル酸クロライド、（メタ）アリルクロライド等の化合物を、カルボキシル基や水酸基を有する樹脂に反応させることにより、側鎖にエチレン性二重結合基を有するバインダ樹脂を得ることができる。特に（３，４−エポキシシクロヘキシル）メチル（メタ）アクリレートの様な脂環式エポキシ化合物を反応させたものがバインダ樹脂として好ましい。
【０１６９】
このように、予めカルボン酸基又は水酸基を有する樹脂にエチレン性二重結合を導入する場合は、樹脂のカルボキシル基や水酸基の２〜５０モル％、好ましくは５〜４０モル％にエチレン性二重結合を有する化合物を結合させることが好ましい。
【０１７０】
これらのアクリル系樹脂のＧＰＣで測定した重量平均分子量の好ましい範囲は１，０００〜１００，０００である。重量平均分子量が１，０００以下であると均一な塗膜を得るのが難しく、また、１００，０００を超えると現像性が低下する傾向がある。またカルボキシル基の好ましい含有量の範囲は酸価で５〜２００である。酸価が５以下であるとアルカリ現像液に不溶となり、また、２００を超えると感度が低下することがある。
【０１７１】
これらのバインダ樹脂は、本発明の組成物の全固形分中、通常１０〜８０重量％、好ましくは２０〜７０重量％の範囲で含有される。
【０１７２】
（ｂ）単量体
本発明に係るカラーフィルター用組成物に含まれる単量体としては、重合可能な低分子化合物であれば特に制限はないが、エチレン性二重結合を少なくとも１つ有する付加重合可能な化合物（以下、「エチレン性化合物」と称す）が好ましい。エチレン性化合物とは、本発明の組成物が活性光線の照射を受けた場合、後述の光重合開始系の作用により付加重合し、硬化するようなエチレン性二重結合を有する化合物である。なお、本発明における単量体は、いわゆる高分子物質に相対する概念を意味し、狭義の単量体以外に二量体、三量体、オリゴマーも含有する概念を意味する。
【０１７３】
エチレン性化合物としては、例えば、不飽和カルボン酸、それとモノヒドロキシ化合物とのエステル、脂肪族ポリヒドロキシ化合物と不飽和カルボン酸とのエステル、芳香族ポリヒドロキシ化合物と不飽和カルボン酸とのエステル、不飽和カルボン酸と多価カルボン酸及び前述の脂肪族ポリヒドロキシ化合物、芳香族ポリヒドロキシ化合物等の多価ヒドロキシ化合物とのエステル化反応により得られるエステル、ポリイソシアネート化合物と（メタ）アクリロイル含有ヒドロキシ化合物とを反応させたウレタン骨格を有するエチレン性化合物等が挙げられる。
【０１７４】
脂肪族ポリヒドロキシ化合物と不飽和カルボン酸とのエステルとしては、エチレングリコールジアクリレート、トリエチレングリコールジアクリレート、トリメチロールプロパントリアクリレート、トリメチロールエタントリアクリレート、ペンタエリスリトールジアクリレート、ペンタエリスリトールトリアクリレート、ペンタエリスリトールテトラアクリレート、ジペンタエリスリトールテトラアクリレート、ジペンタエリスリトールペンタアクリレート、ジペンタエリスリトールヘキサアクリレート、グリセロールアクリレート等のアクリル酸エステルが挙げられる。また、これらアクリレートのアクリル酸部分を、メタクリル酸部分に代えたメタクリル酸エステル、イタコン酸部分に代えたイタコン酸エステル、クロトン酸部分に代えたクロトン酸エステル、又は、マレイン酸部分に代えたマレイン酸エステル等が挙げられる。
【０１７５】
芳香族ポリヒドロキシ化合物と不飽和カルボン酸とのエステルとしては、ハイドロキノンジアクリレート、ハイドロキノンジメタクリレート、レゾルシンジアクリレート、レゾルシンジメタクリレート、ピロガロールトリアクリレート等が挙げられる。
【０１７６】
不飽和カルボン酸と多価カルボン酸及び多価ヒドロキシ化合物とのエステル化反応により得られるエステルは、必ずしも単一物ではなく、混合物であっても良い。代表例としては、アクリル酸、フタル酸及びエチレングリコールの縮合物、アクリル酸、マレイン酸及びジエチレングリコールの縮合物、メタクリル酸、テレフタル酸及びペンタエリスリトールの縮合物、アクリル酸、アジピン酸、ブタンジオール及びグリセリンの縮合物等が挙げられる。
【０１７７】
ポリイソシアネート化合物と（メタ）アクリロイル基含有ヒドロキシ化合物とを反応させたウレタン骨格を有するエチレン性化合物としては、ヘキサメチレンジイソシアネート、トリメチルヘキサメチレンジイソシアネート等の脂肪族ジイソシアネート；シクロヘキサンジイソシアネート、イソホロンジイソシアネート等の脂環式ジイソシアネート；トリレンジイソシアネート、ジフェニルメタンジイソシアネート等の芳香族ジイソシアネート等と、２−ヒドロキシエチルアクリレート、２−ヒドロキシエチルメタクリレート、３−ヒドロキシ（１，１，１−トリアクリロイルオキシメチル）プロパン、３−ヒドロキシ（１，１，１−トリメタクリロイルオキシメチル）プロパン等の（メタ）アクリロイル基含有ヒドロキシ化合物との反応物が挙げられる。
【０１７８】
その他本発明に用いられるエチレン性化合物の例としては、エチレンビスアクリルアミド等のアクリルアミド類；フタル酸ジアリル等のアリルエステル類；ジビニルフタレート等のビニル基含有化合物等も有用である。
【０１７９】
これらのエチレン性化合物の配合率は、本発明の組成物の全固形分中通常５〜８０重量％、好ましくは１０〜８０重量％、より好ましくは１０〜７０重量％、特に好ましくは２０〜７０重量％である。
【０１８０】
（ｃ）光重合開始系
本発明に係るカラーフィルター用組成物が（ｂ）単量体としてエチレン性化合物を含む場合には、光を直接吸収し、或いは光増感されて分解反応又は水素引き抜き反応を起こし、重合活性ラジカルを発生する機能を有する光重合開始系を含有させるのが好ましい。
【０１８１】
本発明で用いる光重合開始系は、通常光重合開始剤に加速剤等の付加剤を併用する系で構成される。
【０１８２】
光重合開始剤としては、例えば、特開昭５９−１５２３９６号、特開昭６１−１５１１９７号各公報に記載のチタノセン化合物を含むメタロセン化合物や、特開平１０−３９５０３号公報記載の２−（２’−クロロフェニル）−４，５−ジフェニルイミダゾールなどのヘキサアリールビイミダゾール誘導体、ハロメチル−ｓ−トリアジン誘導体、Ｎ−フェニルグリシン等のＮ−アリール−α−アミノ酸類、Ｎ−アリール−α−アミノ酸塩類、Ｎ−アリール−α−アミノ酸エステル類等のラジカル活性剤が挙げられる。
【０１８３】
加速剤としては、例えば、Ｎ，Ｎ−ジメチルアミノ安息香酸エチルエステル等のＮ，Ｎ−ジアルキルアミノ安息香酸アルキルエステル、２−メルカプトベンゾチアゾール、２−メルカプトベンゾオキサゾール、２−メルカプトベンゾイミダゾール等の複素環を有するメルカプト化合物又は脂肪族多官能メルカプト化合物等が用いられる。
【０１８４】
光重合開始剤及び付加剤は、それぞれ複数の種類を組み合わせて用いてもよい。
【０１８５】
光重合開始系の配合率は、本発明の組成物の全固形分中通常０．１〜３０重量％、好ましくは０．５〜２０重量％、更に好ましくは０．７〜１０重量％である。配合率が著しく低いと感度低下を起こし、反対に著しく高いと未露光部分の現像液に対する溶解性が低下し、現像不良を誘起させやすい。
【０１８６】
なお、本発明のカラーフィルター用組成物は、バインダ樹脂とエチレン性化合物とを併用しており、かつバインダ樹脂が、側鎖にエチレン性二重結合とカルボキシル基を有するアクリル系樹脂である場合には、非常に高感度、高解像力であるため、カラーフィルター作成の際にポリビニルアルコール等の酸素遮断層を設けることなしに露光、現像して画像を形成することが可能であり好ましい。この場合、カラーフィルター用組成物中の側鎖にエチレン性二重結合とカルボキシル基を有するアクリル系樹脂の配合率は組成物の全固形分の１０〜８０重量％、エチレン性化合物の配合率は組成物の全固形分の１０〜８０重量％、重合開始系の配合率は組成物の全固形分の０．１〜３０重量％であることが好ましい。
【０１８７】
（ｄ）増感色素
本発明に係る組成物中には、必要に応じて、感応感度を高める目的で、画像露光光源の波長に応じた増感色素を配合させることができる。
【０１８８】
これら増感色素の例としては、特開平４−２２１９５８号、同４−２１９７５６号公報に記載のキサンテン色素、特開平３−２３９７０３号、同５−２８９３３５号公報に記載の複素環を有するクマリン色素、特開平３−２３９７０３号、同５−２８９３３５号に記載の３−ケトクマリン化合物、特開平６−１９２４０号公報に記載のピロメテン色素、その他、特開昭４７−２５２８号、同５４−１５５２９２号、特公昭４５−３７３７７号、特開昭４８−８４１８３号、同５２−１１２６８１号、同５８−１５５０３号、同６０−８８００５号、同５９−５６４０３号、特開平２−６９号、特開昭５７−１６８０８８号、特開平５−１０７７６１号、特開平５−２１０２４０号、特開平４−２８８８１８号に記載のジアルキルアミノベンゼン骨格を有する色素等を挙げることができる。
【０１８９】
これらの増感色素のうち好ましいものは、アミノ基含有増感色素であり、更に好ましいものは、アミノ基及びフェニル基を同一分子内に有する化合物である。特に、好ましいのは、例えば、４，４’−ジメチルアミノベンゾフェノン、４，４’−ジエチルアミノベンゾフェノン、２−アミノベンゾフェノン、４−アミノベンゾフェノン、４，４’−ジアミノベンゾフェノン、３，３’−ジアミノベンゾフェノン、３，４−ジアミノベンゾフェノン等のベンゾフェノン系化合物；２−（ｐ−ジメチルアミノフェニル）ベンゾオキサゾール、２−（ｐ−ジエチルアミノフェニル）ベンゾオキサゾール、２−（ｐ−ジメチルアミノフェニル）ベンゾ[４，５]ベンゾオキサゾール、２−（ｐ−ジメチルアミノフェニル）ベンゾ[６，７]ベンゾオキサゾール、２，５−ビス（ｐ−ジエチルアミノフェニル）１，３，４−オキサゾール、２−（ｐ−ジメチルアミノフェニル）ベンゾチアゾール、２−（ｐ−ジエチルアミノフェニル）ベンゾチアゾール、２−（ｐ−ジメチルアミノフェニル）ベンズイミダゾール、２−（ｐ−ジエチルアミノフェニル）ベンズイミダゾール、２，５−ビス（ｐ−ジエチルアミノフェニル）１，３，４−チアジアゾール、（ｐ−ジメチルアミノフェニル）ピリジン、（ｐ−ジエチルアミノフェニル）ピリジン、（ｐ−ジメチルアミノフェニル）キノリン、（ｐ−ジエチルアミノフェニル）キノリン、（ｐ−ジメチルアミノフェニル）ピリミジン、（ｐ−ジエチルアミノフェニル）ピリミジン等のｐ−ジアルキルアミノフェニル基含有化合物等である。このうち最も好ましいものは、４，４’−ジアルキルアミノベンゾフェノンである。
【０１９０】
増感色素の配合率は本発明の組成物の全固形分中通常０〜２０重量％、好ましくは０．２〜１５重量％、更に好ましくは０．５〜１０重量％である。
【０１９１】
（ｅ）その他の色材
本発明に係るカラーフィルター用組成物には、必要に応じて、染料等の他の色材を含有していてもよい。これらの染料は、形成しようとする画像の色味にあわせて添加されるが、添加量は、通常本発明に係るフタロシアニン系顔料の特長である高い明度及び色純度を損なわない範囲内とされている。
【０１９２】
本発明で用いる顔料と、第２のフタロシアニン系化合物と必要に応じて混合される他の色材成分の合計の配合率は、本発明の組成物の全固形分の１〜７０重量％、好ましくは１〜６０重量％の範囲である。
【０１９３】
染料としては、アゾ系染料、アントラキノン系染料、フタロシアニン系染料、キノンイミン系染料、キノリン系染料、ニトロ系染料、カルボニル系染料、メチン系染料等が挙げられる。
【０１９４】
アゾ系染料としては、例えば、Ｃ．Ｉ．アシッドイエロー１１，Ｃ．Ｉ．アシッドオレンジ７，Ｃ．Ｉ．アシッドレッド３７，Ｃ．Ｉ．アシッドレッド１８０，Ｃ．Ｉ．アシッドブルー２９，Ｃ．Ｉ．ダイレクトレッド２８，Ｃ．Ｉ．ダイレクトレッド８３，Ｃ．Ｉ．ダイレクトイエロー１２，Ｃ．Ｉ．ダイレクトオレンジ２６，Ｃ．Ｉ．ダイレクトグリーン２８，Ｃ．Ｉ．ダイレクトグリーン５９，Ｃ．Ｉ．リアクティブイエロー２，Ｃ．Ｉ．リアクティブレッド１７，Ｃ．Ｉ．リアクティブレッド１２０，Ｃ．Ｉ．リアクティブブラック５，Ｃ．Ｉ．ディスパースオレンジ５，Ｃ．Ｉ．ディスパースレッド５８，Ｃ．Ｉ．ディスパースブルー１６５，Ｃ．Ｉ．ベーシックブルー４１，Ｃ．Ｉ．ベーシックレッド１８，Ｃ．Ｉ．モルダントレッド７，Ｃ．Ｉ．モルダントイエロー５，Ｃ．Ｉ．モルダントブラック７等が挙げられる。
【０１９５】
アントラキノン系染料としては、例えば、Ｃ．Ｉ．バットブルー４，Ｃ．Ｉ．アシッドブルー４０，Ｃ．Ｉ．アシッドグリーン２５，Ｃ．Ｉ．リアクティブブルー１９，Ｃ．Ｉ．リアクティブブルー４９，Ｃ．Ｉ．ディスパースレッド６０，Ｃ．Ｉ．ディスパースブルー５６，Ｃ．Ｉ．ディスパースブルー６０等が挙げられる。
【０１９６】
この他、フタロシアニン系染料として、例えば、Ｃ．Ｉ．パッドブルー５等が、キノンイミン系染料として、例えば、Ｃ．Ｉ．ベーシックブルー３，Ｃ．Ｉ．ベーシックブルー９等が、キノリン系染料として、例えば、Ｃ．Ｉ．ソルベントイエロー３３，Ｃ．Ｉ．アシッドイエロー３，Ｃ．Ｉ．ディスパースイエロー６４等が、ニトロ系染料として、例えば、Ｃ．Ｉ．アシッドイエロー１，Ｃ．Ｉ．アシッドオレンジ３，Ｃ．Ｉ．ディスパースイエロー４２等が挙げられる。
【０１９７】
（ｆ）その他の成分
本発明のカラーフィルター用組成物は、必要に応じ更に熱重合防止剤、可塑剤、保存安定剤、表面保護剤、平滑剤、塗布助剤、その他の添加剤を添加することができる。
【０１９８】
熱重合防止剤としては、例えば、ハイドロキノン、ｐ−メトキシフェノール、ピロガロール、カテコール、２，６−ｔ−ブチル−ｐ−クレゾール、β−ナフトール等が用いられる。熱重合防止剤の配合量は、組成物の全固形分に対し０〜３重量％の範囲であることが好ましい。
【０１９９】
可塑剤としては、例えば、ジオクチルフタレート、ジドデシルフタレート、トリエチレングリコールジカプリレート、ジメチルグリコールフタレート、トリクレジルホスフェート、ジオクチルアジペート、ジブチルセバケート、トリアセチルグリセリン等が用いられる。これら可塑剤の配合量は、組成物の全固形分に対し１０重量％以下の範囲であることが好ましい。
【０２００】
また、本発明のカラーフィルター用組成物は、前記の各構成成分の他に密着向上剤、塗布性向上剤、現像改良剤等を適宜添加することができる。
【０２０１】
本発明のカラーフィルター用組成物は、粘度調整や光重合開始系などの添加剤を溶解させるために、溶媒に溶解させて用いてもよい。溶媒は、（ａ）バインダ樹脂や（ｂ）単量体など、組成物の構成成分に応じて適宜選択すれば良い。
【０２０２】
溶媒としては、例えば、ジイソプロピルエーテル、ミネラルスピリット、ｎ−ペンタン、アミルエーテル、エチルカプリレート、ｎ−ヘキサン、ジエチルエーテル、イソプレン、エチルイソブチルエーテル、ブチルステアレート、ｎ−オクタン、バルソル＃２、アプコ＃１８ソルベント、ジイソブチレン、アミルアセテート、ブチルアセテート、アプコシンナー、ブチルエーテル、ジイソブチルケトン、メチルシクロヘキセン、メチルノニルケトン、プロピルエーテル、ドデカン、ソーカルソルベントＮｏ．１及びＮｏ．２、アミルホルメート、ジヘキシルエーテル、ジイソプロピルケトン、ソルベッソ＃１５０、（ｎ，ｓｅｃ，ｔ−）酢酸ブチル、ヘキセン、シェルＴＳ２８  ソルベント、ブチルクロライド、エチルアミルケトン、エチルベンゾエート、アミルクロライド、エチレングリコールジエチルエーテル、エチルオルソホルメート、メトキシメチルペンタノン、メチルブチルケトン、メチルヘキシルケトン、メチルイソブチレート、ベンゾニトリル、エチルプロピオネート、メチルセロソルブアセテート、メチルイソアミルケトン、メチルイソブチルケトン、プロピルアセテート、アミルアセテート、アミルホルメート、ビシクロヘキシル、ジエチレングリコールモノエチルエーテルアセテート、ジペンテン、メトキシメチルペンタノール、メチルアミルケトン、メチルイソプロピルケトン、プロピルプロピオネート、プロピレングリコール−ｔ−ブチルエーテル、メチルエチルケトン、メチルセロソルブ、エチルセロソルブ、エチルセロソルブアセテート、カルビトール、シクロヘキサノン、酢酸エチル、プロピレングリコール、プロピレングリコールモノメチルエーテル、プロピレングリコールモノメチルエーテルアセテート、プロピレングリコールモノエチルエーテル、プロピレングリコールモノエチルエーテルアセテート、ジプロピレングリコールモノエチルエーテル、ジプロピレングリコールモノメチルエーテル、ジプロピレングリコールモノメチルエーテルアセテート、３−メトキシプロピオン酸、３−エトキシプロピオン酸、３−エトキシプロピオン酸メチル、３−エトキシプロピオン酸エチル、３−メトキシプロピオン酸メチル、３−メトキシプロピオン酸エチル、３−メトキシプロピオン酸プロピル、３−メトキシプロピオン酸ブチル、ジグライム、エチレングリコールアセテート、エチルカルビトール、ブチルカルビトール、エチレングリコールモノブチルエーテル、プロピレングリコール−ｔ−ブチルエーテル、３−メチル−３−メトキシブタノール、トリプロピレングリコールメチルエーテル、３−メチルー３ーメトキシブチルアセテート等が挙げられる。これらの溶媒は、１種を単独で用いても、２種以上を併用して用いても良い。
【０２０３】
以下に本発明に係るカラーフィルター用組成物、及びこれを用いた本発明のカラーフィルターの製造方法の一例について説明する。
【０２０４】
［カラーフィルター用組成物の製造］
本発明のカラーフィルター用組成物を製造するには、通常まず顔料（色材）を分散処理し、インクの状態に調整する。分散処理は、ペイントコンディショナー、サンドグラインダー、ボールミル、ロールミル、ストーンミル、ジェットミル、ホモジナイザー等を用いて行う。分散処理により顔料が微粒子化するため、透過光の透過率向上及び塗布特性の向上が達成される。
【０２０５】
分散処理は、好ましくは、顔料（色材）と溶剤に、分散機能を有するバインダー樹脂、界面活性剤等の分散剤、分散助剤等を適宜併用した系で行う。特に高分子分散剤を用いると経時の分散安定性に優れるので好ましい。
【０２０６】
例えば、サンドグラインダーを用いて分散処理する場合は、媒体として０．１から数ミリ径のガラスビーズ又は、ジルコニアビーズを用いるのが好ましい。分散処理時の温度は通常、０℃〜１００℃、好ましくは室温〜８０℃の範囲に設定する。なお、分散時間は、インキの組成（顔料（色材）、溶剤、分散剤）、及びサンドグラインダーの装置サイズ等により適正時間が異なるため、適宜調整する必要がある。
【０２０７】
次に、上記分散処理によって得られた着色インキに、バインダー樹脂、或いは、単量体及び光重合開始系等を混合し、均一な溶液とする。なお、分散処理及び混合の各工程においては、微細なゴミが混入することが多いため、フィルター等により、得られた溶液を濾過処理することが好ましい。
【０２０８】
［カラーフィルターの製造］
本発明のカラーフィルターは、ブラックマトリクスが設けられた透明基板上に通常、赤、緑、青の画素画像を形成することにより製造することができる。
【０２０９】
透明基板の材質は特に限定されるものではない。材質としては、例えば、ポリエチレンテレフタレート等のポリエステルやポリプロピレン、ポリエチレン等のポリオレフィン、ポリカーボネート、ポリメチルメタクリレート、ポリスルホン等の熱可塑性プラスチックシート、エポキシ樹脂、不飽和ポリエステル樹脂、ポリ（メタ）アクリル系樹脂等の熱硬化性プラスチックシート、或いは各種ガラス板等が挙げられる。この中でも、耐熱性の点からガラス板、耐熱性プラスチックシートが好ましい。
【０２１０】
透明基板には、表面の接着性等の物性を改良するために、ブラックマトリクスの形成に先立ち、予めコロナ放電処理、オゾン処理、シランカップリング剤やウレタンポリマー等の各種ポリマーの薄膜処理等を行っておいてもよい。
【０２１１】
ブラックマトリクスは、金属薄膜又はブラックマトリクス用顔料分散液を利用して、透明基板上に形成される。
【０２１２】
金属薄膜を利用したブラックマトリクスは、例えば、クロム単層又はクロムと酸化クロムの２層により形成される。この場合、まず、蒸着又はスパッタリング法等により、透明基板上にこれら金属又は金属／金属酸化物の薄膜を形成する。続いて、その上に感光性被膜を形成した後、ストライプ、モザイク、トライアングル等の繰り返しパターンを有するフォトマスクを用いて、感光性被膜を露光・現像し、レジスト画像を形成する。その後、該薄膜をエッチング処理してブラックマトリクスを形成する。
【０２１３】
ブラックマトリクス用顔料分散液を利用する場合は、黒色色材を含有する感光性樹脂組成物を使用してブラックマトリクスを形成する。例えば、カーボンブラック、ボーンブラック、黒鉛、鉄黒、アニリンブラック、シアニンブラック、チタンブラック等の黒色色材単独もしくは複数の使用、或いは、無機又は有機の顔料、染料の中から適宜選択される赤、緑、青色等の混合による黒色色材を含有する感光性樹脂組成物を使用し、下記赤、緑、青色の画素画像を形成する方法と同様にして、ブラックマトリクスを形成する。本発明のカラーフィルタ用組成物は、上記ブラックマトリクス用の感光性樹脂組成物として用いることができる。
【０２１４】
ブラックマトリクスを設けた透明基板上に、赤、緑、青のうち１色の色材を含有するカラーフィルター用組成物を塗布して乾燥した後、組成物の上にフォトマスクを置き、該フォトマスクを介して画像露光、現像、必要に応じて熱硬化或いは光硬化により画素画像を形成させ、着色層を作成する。この操作を赤、緑、青の３色のカラーフィルター用組成物について各々行い、カラーフィルター画像を形成する。本発明のカラーフィルタ用組成物はこれら赤、緑又は青色用のカラーフィルター用組成物として用いることができる。
【０２１５】
カラーフィルター用組成物の塗布は、スピナー、ワイヤーバー、フローコーター、ダイコーター、ロールコーター、スプレー等の塗布装置により行うことができる。
【０２１６】
塗布後の乾燥は、ホットプレート、ＩＲオーブン、コンベクションオーブン等を用いて行えばよい。乾燥温度は、高温なほど透明基板に対する接着性が向上するが、高すぎると光重合開始系が分解し、熱重合を誘発して現像不良を起こしやすいため、通常５０〜２００℃、好ましくは５０〜１５０℃の範囲とする。また乾燥時間は１０秒〜１０分、好ましくは３０秒〜５分間の範囲とする。
【０２１７】
乾燥後のカラーフィルター用組成物の塗膜の膜厚は、通常０．５〜３μｍ、特に、１〜２μｍの範囲であることが好ましい。
【０２１８】
本発明のカラーフィルター用組成物に適用し得る露光光源は、特に限定されるものではないが、例えば、キセノンランプ、ハロゲンランプ、タングステンランプ、高圧水銀灯、超高圧水銀灯、メタルハライドランプ、中圧水銀灯、低圧水銀灯、カーボンアーク、蛍光ランプ等のランプ光源やアルゴンイオンレーザー、ＹＡＧレーザー、エキシマレーザー、窒素レーザー、ヘリウムカドミニウムレーザー、半導体レーザー等のレーザー光源等が用いられる。特定の波長のみを使用する場合には光学フィルターを利用することもできる。
【０２１９】
本発明のカラーフィルター用組成物は、かかる光源にて画像露光を行った後、有機溶剤、又は界面活性剤とアルカリ剤を含有する水溶液を用いて現像することにより、基板上に画像を形成することができる。この水溶液には、更に有機溶剤、緩衝剤、染料又は顔料を含有させることができる。
【０２２０】
現像処理方法については特に制限はないが、通常、１０〜５０℃、好ましくは１５〜４５℃の現像温度で、浸漬現像、スプレー現像、ブラシ現像、超音波現像等の方法が用いられる。
【０２２１】
現像液のアルカリ剤としては、珪酸ナトリウム、珪酸カリウム、水酸化ナトリウム、水酸化カリウム、水酸化リチウム、第三リン酸ナトリウム、第二リン酸ナトリウム、炭酸ナトリウム、炭酸カリウム、重炭酸ナトリウム等の無機のアルカリ剤、或いはトリメチルアミン、ジエチルアミン、イソプロピルアミン、ｎ−ブチルアミン、モノエタノールアミン、ジエタノールアミン、トリエタノールアミン、水酸化テトラアルキルアンモニウム等の有機アミン類が挙げられ、これらは１種を単独で又は２種以上を組み合わせて使用できる。
【０２２２】
界面活性剤としては、例えば、ポリオキシエチレンアルキルエーテル類、ポリオキシエチレンアルキルアリールエーテル類、ポリオキシエチレンアルキルエステル類、ソルビタンアルキルエステル類、モノグリセリドアルキルエステル類等のノニオン系界面活性剤；アルキルベンゼンスルホン酸塩類、アルキルナフタレンスルホン酸塩類、アルキル硫酸塩類、アルキルスルホン酸塩類、スルホコハク酸エステル塩類等のアニオン性界面活性剤；アルキルベタイン類、アミノ酸類等の両性界面活性剤が使用可能であり、これらは１種を単独で又は２種以上を組み合わせて使用できる。
【０２２３】
有機溶剤としては、単独で用いられる場合及び水溶液と併用される場合ともに、例えば、イソプロピルアルコール、ベンジルアルコール、エチルセロソルブ、ブチルセロソルブ、フェニルセロソルブ、プロピレングリコール、ジアセトンアルコール等が挙げられ、これらは１種を単独で又は２種以上を組み合わせて使用できる。
【０２２４】
なお、本発明のカラーフィルターは、上記方法の他に、前記フタロシアニン系化合物を含むポリイミド系樹脂組成物を塗布しエッチング法により画素画像を形成する方法によっても製造することができる。また、前記フタロシアニン系化合物を含む樹脂組成物を着色インキとして用い、印刷機により直接透明基板上に画素画像を形成する方法や、前記フタロシアニン系化合物を含む樹脂組成物からなる電着液に浸漬させ所定パターンにされたＩＴＯ電極上に着色膜を析出させる方法によっても製造できる。更に、前記フタロシアニン系化合物を含む樹脂組成物を塗布したフィルムを透明基板に張り付けて剥離し画像露光、現像し画素画像を形成する方法や、前記フタロシアニン系化合物を含むインキを用いたインクジェットプリンターにより画素画像を形成する方法等によっても製造できる。製造方法は、カラーフィルター用組成物の組成により適したものが用いられる。
【０２２５】
【実施例】
次に、製造例、実施例、参考例及び比較例を挙げて本発明をより具体的に説明するが、本発明はその要旨を超えない限り以下の実施例に限定されるものではない。
【０２２６】
なお、下記実施例において「部」は「重量部」を表す。また、透過スペクトルは、日立製作所製分光光度計「Ｕ−３５００（光源：Ｃ光源）」を用いて測定した。
【０２２７】
［フタロシアニン系化合物の合成］
製造例１
５００ｍｌの４口フラスコ中に、４，５−ジクロロフタル酸無水物４３．４ｇ、無水塩化アルミニウム６．８０ｇ、尿素４２．０ｇ、モリブデン酸アンモニウム４水和物０．２５ｇ、及びメチルナフタレン５０ｍｌを仕込み、窒素雰囲気下、１９０〜２００℃で６時間加熱した。析出物を濾取して、メタノール、熱水、１Ｎ塩酸、水、Ｎ−メチルピロリドン、メタノールの順で洗浄した後、乾燥して、ＡｌＣｌ−オクタクロロフタロシアニン（ＡｌＰｃＣｌ8）（前記構造式▲１▼）１４．３４ｇ（収率３３．７％）を得た。
【０２２８】
製造例２，３
無水塩化アルミニウムの代わりにそれぞれ塩化ガリウム（製造例２）、塩化亜鉛（製造例３）を用いたこと以外は製造例１と同様にして、それぞれＧａＣｌ−オクタクロロフタロシアニン（ＧａＣｌＰｃＣｌ８）（前記構造式▲５▼）（製造例２）、Ｚｎ−オクタクロロフタロシアニン（ＺｎＰｃＣｌ８）（製造例３）を得た。
【０２２９】
製造例４，５
４，５−ジクロロフタル酸無水物の代わりにテトラクロロフタル酸無水物を用い、無水塩化アルミニウムの代わりにそれぞれ塩化ニッケル（製造例４）、塩化亜鉛（製造例５）を用いたこと以外は製造例１と同様にして、それぞれＮｉ−ヘキサデカクロロフタロシアニン（ＮｉＰｃＣｌ１６）（前記構造式▲２▼）（製造例４）、Ｚｎ−ヘキサデカクロロフタロシアニン（ＺｎＰｃＣｌ１６）（前記構造式▲３▼）（製造例５）を得た。
【０２３０】
製造例６，７
４，５−ジクロロフタル酸無水物の代わりにそれぞれ４−ブロモフタル酸無水物（製造例６）、４−スルホフタル酸（製造例７）を用い、無水塩化アルミニウムの代わりに塩化ガリウムを用いたこと以外は製造例１と同様にして、それぞれＧａＣｌ−テトラブロモフタロシアニン（ＧａＣｌＰｃＢｒ４）（製造例６）、ＧａＣｌ−テトラスルホフタロシアニン（ＧａＣｌＰｃ（ＳＯ３Ｈ）４）（製造例７）を得た。
【０２３１】
製造例８
４，５−ジクロロフタル酸無水物の代わりにフタル酸無水物を用いたこと以外は製造例１と同様にしてＡｌＣｌ−フタロシアニン（ＡｌＣｌＰｃ）を得た。
【０２３２】
製造例９
２００ｍｌの４口フラスコ中に、４，５−ジクロロフタロニトリル５．０ｇ、塩化バナジウム１．２０ｇ及び１，２，４−トリクロロベンゼン２０ｍｌを加え、窒素雰囲気下で１９０〜２００℃で７時間加熱した。析出物を濾取して、メタノール、Ｎ−メチルピロリドン、メタノールの順で洗浄した後、乾燥して、ＶＯ−オクタクロロフタロシアニン（ＶＯＰｃＣｌ８）２．９１ｇ（収率５３．６％）を得た。
【０２３３】
製造例１０
５００ｍｌの４口フラスコ中に、フタロニトリル２５．６ｇ、１，８−ジアザビシクロ［５．４．０］−７−ウンデセン（ＤＢＵ）１５．２ｇ、及びｎ−ペンタノール１００ｍｌを仕込み、窒素雰囲気下で加熱、撹拌した。７０〜７５℃で、これに塩化マグネシウム４．８６ｇを添加した後、９５〜１００℃で５時間加熱した。析出物を濾取して、メタノール、アセトンの順で洗浄した後、乾燥して、Ｍｇ−フタロシアニン（ＭｇＰｃ）１６．７ｇ（収率６４．３％）を得た。
【０２３４】
製造例１１〜１８
塩化マグネシウムの代わりにそれぞれ塩化亜鉛（製造例１１）、塩化インジウム（製造例１２）、塩化ガリウム（製造例１３）、塩化スズ（ＩＶ）（製造例１４）、塩化スズ（ＩＩ）（製造例１５）、塩化鉛（製造例１６）、四塩化シリコン（製造例１７）、塩化ゲルマニウム（製造例１８）を用いたこと以外は製造例１０と同様にして、それぞれＺｎ−フタロシアニン（ＺｎＰｃ）（製造例１１）、ＩｎＣｌ−フタロシアニン（ＩｎＣｌＰｃ）（製造例１２）、ＧａＣｌ−フタロシアニン（ＧａＣｌＰｃ）（製造例１３）、ＳｎＣｌ２−フタロシアニン（ＳｎＣｌ２Ｐｃ）（製造例１４）、Ｓｎ−フタロシアニン（ＳｎＰｃ）（製造例１５）、Ｐｂ−フタロシアニン（ＰｂＰｃ）（製造例１６）、ＳｉＣｌ２−フタロシアニン（ＳｉＣｌ２Ｐｃ）（製造例１７）、ＧｅＣｌ２−フタロシアニン（ＧｅＣｌ２Ｐｃ）（製造例１８）を得た。
【０２３５】
製造例１９，２０
フタロニトリルの代わりにそれぞれテトラクロロフタロニトリル（製造例１９）、４，５−ジクロロフタロニトリル（製造例２０）を用いたこと以外は製造例１０と同様にして、それぞれＭｇ−ヘキサデカクロロフタロシアニン（ＭｇＰｃＣｌ１６）（製造例１９）、Ｍｇ−オクタクロロフタロシアニン（ＭｇＰｃＣｌ８）（製造例２０）を得た。
【０２３６】
製造例２１
フタロニトリルの代わりに４，５−ジクロロフタロニトリルを用い、塩化マグネシウムの代わりに塩化インジウムを用いたこと以外は製造例１０と同様にして、ＩｎＣｌ−オクタクロロフタロシアニン（ＩｎＣｌＰｃＣｌ８）を得た。
【０２３７】
製造例２２
フタロニトリルの代わりに４−メチルフタロニトリルを用い、塩化マグネシウムの代わりに塩化ガリウムを用いたこと以外は製造例１０と同様にして、ＧａＣｌ−テトラメチルフタロシアニン（ＧａＣｌＰｃ（ＣＨ３）４）を得た。
【０２３８】
製造例２３
製造例１８で得られたＧｅＣｌ２−フタロシアニン（ＧｅＣｌ２Ｐｃ）を、水酸化ナトリウム水溶液を加えたピリジン中で、１４５℃にて５時間加熱し、濾過、水洗することにより、Ｇｅ（ＯＨ）２−フタロシアニン（Ｇｅ（ＯＨ）２Ｐｃ）を得た。
【０２３９】
［バインダ樹脂の合成］
製造例２４
酸価２００、重量平均分子量５，０００のスチレン・アクリル酸樹脂２０部、ｐ−メトキシフェノール０．２部、ドデシルトリメチルアンモニウムクロリド０．２部、及びプロピレングリコールモノメチルエーテルアセテート４０部をフラスコに仕込み、（３，４−エポキシシクロヘキシル）メチルアクリレート（ＰＧＭＥＡ）７．６部を滴下し、１００℃の温度で３０時間反応させた。反応液を水に再沈殿、乾燥させて樹脂を得た。この樹脂についてＧＰＣで測定した重量平均分子量は２５０００であり、ＫＯＨによる中和滴定を行ったところ樹脂の酸価は８０ｍｇＫＯＨ／ｇであった。
【０２４０】
［顔料分散インキの調製］
製造例２５（本発明緑色顔料分散インキ１の調製）
顔料としてＰＧ３６  ０．８０７部、及び製造例１で得られたＡｌＣｌ−オクタクロロフタロシアニン  ０．０４０部、ＢＹＫ−１６１（ビッグケミー社製高分子分散剤、固形分濃度３０％溶液）１．３４４部、更に溶媒としてプロピレングリコールモノメチルエーテルアセテート  ４．０５９部を加えて分散液を調製した。０．５ｍｍφのジルコニアビーズを調製液と同体積用い、ペイントコンディショナーにて８時間分散処理を行った後、濾過してビーズを除去し、緑色顔料顔料インキ１を得た。
【０２４１】
製造例２６〜４７（本発明緑色顔料分散インキ２〜２３の調製）
ＡｌＣｌ−オクタクロロフタロシアニンの代わりに製造例２〜３３で得られたフタロシアニン系化合物をそれぞれ用いた他は製造例２５と同様にして、本発明緑色顔料分散インキ２〜２３を得た。
【０２４２】
製造例４８（黄色顔料分散インキの調整）
ピグメントイエロー１３８  ８．０部、ＢＹＫ−１８２（ビッグケミー社製高分子分散剤、固形分濃度４３％溶液）８．０部、プロピレングリコールモノメチルエーテルアセテート１７．５２部を加えて分散液を調製した。０．５ｍｍφのジルコニアビーズを調製液と同体積用い、ペイントコンディショナーにて６時間分散処理を行った後、濾過してビーズを除去し、黄色顔料分散インキを得た。
【０２４３】
製造例４９（比較用緑色顔料分散インキの調製）
ＡｌＣｌ−オクタクロロフタロシアニンの代わりに下記構造式で表されるＳ−５０００（アビシア社製Ｃｕフタロシアニン誘導体）を用いた他は製造例２５と同様にして、比較用緑色顔料分散インキを得た。
【０２４４】
【化２１】
0004592239.tif 000020
【０２４５】
製造例５０（本発明青色顔料分散インキ１の調製）
ＰＢ１５：６  ９．０部と製造例１０で製造したＭｇ−フタロシアニン１．０部にＢＹＫ−１６１（ビックケミー社製高分子分散剤、固形分濃度３０％溶液）３３．４部、プロピレングリコールモノメチルエーテルアセテート３６．６部を加えペイントコンディショナーで８時間分散を行い本発明青色顔料分散インキ１を得た。
【０２４６】
製造例５１（本発明青色顔料分散インキ２の調製）
ＰＢ１５：６  ９．５部と製造例１０で製造したＭｇ−フタロシアニン０．５部にＢＹＫ−１６１（ビックケミー社製高分子分散剤、固形分濃度３０％溶液）３３．４部、プロピレングリコールモノメチルエーテルアセテート３６．６部を加えペイントコンディショナーで８時間分散を行い本発明青色顔料分散インキ２を得た。
【０２４７】
製造例５２（本発明青色顔料分散インキ３の調製）
ＰＢ１５：６  ９．０部と製造例１１で製造したＺｎ−フタロシアニン１．０部にＢＹＫ−１６１（ビックケミー社製高分子分散剤、固形分濃度３０％溶液）３３．４部、プロピレングリコールモノメチルエーテルアセテート３６．６部を加えペイントコンディショナーで８時間分散を行い本発明青色顔料分散インキ３を得た。
【０２４８】
製造例５３（本発明青色顔料分散インキ４の調製）
ＰＢ１５：６  ９．０部と製造例１４で製造したＳｎＣｌ2−フタロシアニン１．０部にＢＹＫ−１６１（ビックケミー社製高分子分散剤、固形分濃度３０％溶液）３３．４部、プロピレングリコールモノメチルエーテルアセテート３６．６部を加えペイントコンディショナーで８時間分散を行い本発明青色顔料分散インキ４を得た。
【０２４９】
製造例５４（比較用青色顔料分散インキ１の調製）
ＰＢ１５：６  １０．０部にＢＹＫ−１６１（ビックケミー社製高分子分散剤、固形分濃度３０％溶液）３３．４部、プロピレングリコールモノメチルエーテルアセテート３６．６部を加えペイントコンディショナーで８時間分散を行い比較用青色顔料分散インキ１を得た。
【０２５０】
製造例５５（比較用青色顔料分散インキ２の調製）
ＰＢ１５：６  ９．０部と、製造例４９で用いたＳ−５０００（アビシア社製Ｃｕフタロシアニン誘導体）１．０部にＢＹＫ−１６１（ビックケミー社製高分子分散剤、固形分濃度３０％溶液）３３．４部、プロピレングリコールモノメチルエーテルアセテート３６．６部を加えペイントコンディショナーで８時間分散を行い比較用青色顔料分散インキ２を得た。
【０２５１】
製造例５６（比較用青色顔料分散インキ３の調製）
ＰＢ１５：６  ９．０部と下記構造式で表されるＳ−１２０００（アビシア社製Ｃｕフタロシアニン誘導体）１．０部にＢＹＫ−１６１（ビックケミー社製高分子分散剤、固形分濃度３０％溶液）３３．４部、プロピレングリコールモノメチルエーテルアセテート３６．６部を加えペイントコンディショナーで８時間分散を行い比較用青色顔料分散インキ３を得た。
【０２５２】
【化２２】
0004592239.tif 000021
【０２５３】
製造例５７（赤色顔料分散インキの調製）
Ｃ．Ｉ．ピグメントレッド２５４  ２．５０部、ＢＹＫ−１６１（ビッグケミー社製高分子分散剤、固形分濃度３０％溶液）３．３３部、更に溶媒としてプロピレングリコールモノメチルエーテルアセテート  ５４．２部を加えて分散液を調製した。０．５ｍｍφのジルコニアビーズを調製液と同体積用い、ペイントコンディショナーにて５時間分散処理を行った後、濾過してビーズを除去し、赤色顔料顔料インキを得た。
【０２５４】
製造例５８（分散助剤分散インク１の調製）
Ｃ．Ｉ．ピグメントレッド２５４の代わりに製造例１０で得られたＭｇ−フタロシアニンを用いた他は製造例５７と同様にして、分散助剤分散インキ１を得た。
【０２５５】
製造例５９（分散助剤分散インク２の調製）
Ｃ．Ｉ．ピグメントレッド２５４の代わりに、製造例４９で用いたＳ−５０００（アビシア社製Ｃｕフタロシアニン誘導体）を用いた他は製造例５７と同様にして、分散助剤分散インキ２を得た。
【０２５６】
実施例１
製造例２４で合成したバインダ樹脂、製造例２５で調製した緑色顔料分散インキ１、その他の各成分を下記の割合で配合後スターラーを用いてバインダ樹脂が溶解して均一な溶液になるまで攪拌し、緑色カラーフィルター用組成物を得た。
【０２５７】
0004592239.tif 000022
【０２５８】
得られたカラーフィルター用組成物をスピンコーターにてガラス基板（旭硝子社製「ＡＮ６３５」）に乾燥膜厚が０．５〜３．０μｍの間に入るように塗布して緑色カラーフィルターを３〜４点作製した。
【０２５９】
実施例２〜２３
緑色顔料分散インキに各々製造例２６〜４７で調製した緑色顔料分散インキ２〜２３を用いたこと以外はそれぞれ実施例１と同様にして、緑色カラーフィルターを作製した。
【０２６０】
参考例１
顔料分散インキとして製造例４８で調製した黄色顔料分散インキを用いたこと以外は、実施例１と同様にして黄色カラーフィルターを作製した。
【０２６１】
比較例１
緑色顔料分散インキとして製造例４９で調製した比較用緑色顔料分散インキを用いたこと以外は実施例１と同様にして、緑色カラーフィルターを作製した。
【０２６２】
実施例１〜２３及び比較例１の緑色カラーフィルターと、参考例１の黄色カラーフィルターについて、各々透過スペルトルを測定し、実施例１〜２３及び比較例１のそれぞれの透過スペクトルデータと参考例１の透過スペクトルデータより、倉敷紡績株式会社製CCMシステム「AUCOLOR-T2」にてCCM計算を行い、結果を表１に示した。
【０２６３】
【表１】
0004592239.tif 000023
【０２６４】
表１より、本発明によればＹ値の高い緑色カラーフィルターを得ることができることがわかる。
【０２６５】
実施例２４
製造例２４で合成したバインダ樹脂、製造例５０で調製した本発明青色顔料分散インキ１、その他の各成分を下記の割合で配合後スターラーを用いて攪拌し青色カラーフィルター用重合組成物を得た。
【０２６６】
0004592239.tif 000024
【０２６７】
得られたカラーフィルター用重合組成物をスピンコーターにてガラス基板（旭硝子社製「ＡＮ６３５」）に乾燥膜厚が１μｍになるように塗布して青色カラーフィルターを作製した。
【０２６８】
実施例２５
青色顔料分散インキに製造例５１で調製した本発明青色顔料分散インキ２を用いたこと以外は実施例２４と同様にして、青色カラーフィルターを作製した。
【０２６９】
実施例２６
青色顔料分散インキに製造例５２で調製した本発明青色顔料分散インキ３を用いたこと以外は実施例２４と同様にして、青色カラーフィルターを作製した。
【０２７０】
実施例２７
青色顔料分散インキに製造例５３で調製した本発明青色顔料分散インキ４を用いたこと以外は実施例２４と同様にして、青色カラーフィルターを作製した。
【０２７１】
比較例２
青色顔料分散インキに製造例５４で調製した比較用顔料分散インキ１を用いたこと以外は実施例２４と同様にして、青色カラーフィルターを作製した。
【０２７２】
比較例３
青色顔料分散インキに製造例５５で調製した比較用顔料分散インキ２を用いたこと以外は実施例２４と同様にして、青色カラーフィルターを作製した。
【０２７３】
比較例４
青色顔料分散インキに製造例５６で調製した比較用顔料分散インキ３を用いたこと以外は実施例２４と同様にして、青色カラーフィルターを作製した。
【０２７４】
実施例２４〜２７及び比較例２〜４の青色カラーフィルターについて、日立製作所製分光光度計「Ｕ−３５００」により吸光度を測定し、それぞれのスペクトル測定データよりＤａｔａｃｏｌｏｒ  ｉｎｔｅｒｎａｔｉｏｎａｌ社製ＣＣＭシステム「ｃｈｒｏｍａ−ｃａｌｃ」にてΔＥａｂが最小となるように補正計算を行った後、吸光度比Ａ（波長４６０ｎｍでの吸光度／波長６１０ｎｍでの吸光度）、吸光度比Ｂ（波長４５０ｎｍでの吸光度／波長５４０ｎｍでの吸光度）を求め、結果を表２に示した。
【０２７５】
【表２】
0004592239.tif 000025
【０２７６】
表２より、実施例２４〜２７の本発明の青色カラーフィルターは、比較例２〜４に比べ、吸光度比Ａが小さくなっており、特に実施例２４，２５，２７は吸光度比Ａ、吸光度比Ｂのいずれにおいても小さくなっていることがわかる。
【０２７７】
また、ＣＣＭ計算により、ｘ，ｙを合わせ、Ｙの比較を行ったところ、Ｙは実施例２４〜２７のいずれも比較例２〜４に比べ、０．１〜１．５向上しており、高明度化を達成した。
【０２７８】
実施例２８
製造例５７で得た赤色顔料分散インキ（Ｎｏ．１，ＰＲ２５４）、この赤色顔料分散インキに製造例５８で得た分散助剤分散インキ１を重量比で５：１となるように（Ｎｏ．２，ＰＲ２５４：ＭｇＰｃ＝５：１）、或いは、同様に１０：１となるように混合し（Ｎｏ．３，ＰＲ２５４：ＭｇＰｃ＝１０：１）、室温で１時間撹拌したものをそれぞれ測定試料とした。Bohlin Instruments社製「ＣＳ１０型ストレスコントロールレオメーター」を用い、各測定試料をずり速度１００Ｓ-1で１０分間、ずり流動を加えた後、ずり応力を５Ｐａから０．５Ｐａまで変化させ、その粘性率を測定した。測定時間は３００秒とした。また、測定温度は循環恒温槽で２５℃とした。
【０２７９】
縦軸に粘性率（Ｐａ  Ｓ）、横軸にずり応力（Ｐａ）とし、測定した結果を図１に示した。
【０２８０】
この結果から明らかなように、Ｍｇ−フタロシアニン分散液の添加により、Ｃ．Ｉ．ピグメントレッド２５４分散液の粘性低下が達成されている。
【０２８１】
比較例５
分散助剤分散インキ１の代わりに製造例５９で得られた分散助剤分散インキ２を用いた他は実施例２８と同様にして測定を行い、結果を図２に示した（Ｎｏ．１，ＰＲ２５４、Ｎｏ．２，ＰＲ２５４：Ｓ−５０００＝５：１、Ｎｏ．３，ＰＲ２５４、：Ｓ−５０００＝１０：１）。
【０２８２】
この結果から明らかなように、実施例２８に比べて粘性低下効果が低いものであった。
【０２８３】
【発明の効果】
以上詳述した通り、本発明のカラーフィルター用組成物によれば、高明度のカラーフィルターを提供することができる。
【０２８４】
特に、本発明のカラーフィルター用組成物であれば、顔料としてＰＧ７及びＰＧ３６と、更に中心金属が無いか或いは中心金属がＰＧ７及びＰＧ３６と異なるフタロシアニン系化合物を併用することにより、高光透過率で高明度のカラーフィルターを提供することができる。
【０２８５】
また、本発明のカラーフィルター用組成物であれば、顔料としてＣ．Ｉ．ピグメントブルー１５：６を用い、更に中心金属が無いか又は中心金属がＣ．Ｉ．ピグメントブルー１５：６と異なるフタロシアニン系化合物を併用することにより、波長460nmと610nmでの吸光度比、更には波長450nmと540nmでの吸光度比を小さくすることができ、従って、このようなカラーフィルター用組成物を用いることにより高明度・高色純度のカラーフィルターを提供することができる。
【図面の簡単な説明】
【図１】実施例２８における粘性率の測定結果を示すグラフである。
【図２】比較例５における粘性率の測定結果を示すグラフである。
【図１】
0004592239.tif 000028
【図２】
0004592239.tif 000029